(57)【要約】【課題】同時に生じるガス流を基体上に案内する分配ヘッドを使用して、基体上に原子層を堆積させるための装置及び方法を提供すること。【解決手段】薄膜材料を基体上に堆積させる方法であって、薄膜堆積システムの供給ヘッドの出力面から基体表面に向けて一連のガス流を同時に案内することを含み、一連のガス流が、少なくとも、第１反応性ガス状材料と、不活性パージガスと、第２反応性ガス状材料とを含み、第１反応性ガス状材料が、第２反応性ガス状材料で処理された基体表面と反応することができ、ガス流のうちの１つまたは２つ以上が、供給ヘッドの面からの基体の表面の分離に少なくとも寄与する圧力を提供する方法を開示する。かかる方法を実施することのできるシステムも開示する。【選択図】図１
2015078442.tif 000002
【特許請求の範囲】
【請求項１】
基体上に固体材料を薄膜堆積させるための堆積システムであって、
ａ）複数のガス状材料にそれぞれ対応する複数の供給源であって、第１、第２及び第３のガス状材料にそれぞれ対応する第１、第２及び第３供給源を少なくとも含む複数の供給源と；
ｂ）薄膜堆積を受ける基体にガス状材料を供給するための供給ヘッドであって、
（ｉ）第１、第２及び第３ガス状材料をそれぞれ受容するための少なくとも第１、第２及び第３流入ポートを含む複数の流入ポートと；
（ｂ）複数の出力開口部を含み、かつ、基体の表面から所定の距離をおいて対向する出力面；
を含む供給ヘッド、ここで、第１、第２及び第３のガス状材料は前記出力面の出力開口部から同時に排出される；
ｃ）基体を支持するために任意選択的に用いてもよい基体支持体と；
を含み、
ｄ）薄膜堆積中に供給ヘッドの出力面と基体表面との間で実質的に均一な距離を維持することを含み、薄膜堆積のために基体表面への供給ヘッドからのガス状材料の１つまたは２つ以上の流れにより発生した圧力が、基体の表面から供給ヘッドの出力面を分離する力の少なくとも一部を提供する、基体上に固体材料を薄膜堆積させるための堆積システム。
【請求項２】
実質的に均一な距離が、ガス状材料の１つ又は２つ以上の流れにより発生した圧力により実質的に維持され、１つ又は２つ以上のガス状材料の流量を変えることにより距離を調節することができる、請求項１に記載の堆積システム。
【請求項３】
供給ヘッドに結合されたアクチュエータをさらに含んで基体の表面に沿う供給ヘッドの往復運動を提供する、請求項１に記載の堆積システム。
【請求項４】
少なくとも１つの出力開口部の幅が０．０５〜２ｍｍである、請求項１に記載の堆積システム。
【請求項５】
出力面が、断面で、曲率を有する、請求項１に記載の堆積システム。
【請求項６】
断面で、出力開口部が四角形である、請求項１に記載の堆積システム。
【請求項７】
供給ヘッドがさらに少なくとも１つの排気ポートを含む、請求項１に記載の堆積システム。
【請求項８】
少なくとも１つの排気ポートによりガス状材料を再利用のために再循環させる、請求項７に記載の堆積システム。
【請求項９】
基体を支持するための基体支持体をさらに含み、堆積システムは、動作中に、出力面と基体表面との間に相対運動を提供することができる、請求項１に記載の堆積装置。
【請求項１０】
供給ヘッドに結合されたアクチュエータをさらに含んで、出力開口部の長手方向に対して実質的に直交する方向に供給ヘッドの往復運動を提供し、それにより供給ヘッドに振動運動を提供する、請求項９に記載の堆積システム。
【請求項１１】
基体支持体が、供給ヘッドの出力面に沿って基体を運動させるための搬送装置を含む、請求項９に記載の堆積システム。
【請求項１２】
固体材料の薄膜堆積のための基体の総表面積が、供給ヘッドの出力面の表面積を超える、請求項９に記載の堆積システム。
【請求項１３】
基体支持体が移動ウェブを搬送する、請求項９に記載の堆積システム。
【請求項１４】
基体表面が、供給ヘッドの出力面から０．４ｍｍ以内の分離距離で維持される、請求項１に記載の堆積システム。
【請求項１５】
搬送装置により提供されるウェブの運動が連続的であり、任意選択的に往復的であってもよい、請求項１３に記載の堆積システム。
【請求項１６】
第１、第２及び第３ガス状材料開口部の流れが薄膜堆積中に実質的に連続的である、請求項１に記載の堆積システム。
【請求項１７】
薄膜堆積中の供給ヘッド及び基体のためのチャンバハウジングを更に含む、請求項１に記載の堆積システム。
【請求項１８】
基体及び供給ヘッドが、大気に対して開放されている、請求項１３に記載の堆積システム。
【請求項１９】
ウェブ基体を供給ヘッドの出力面を通り越して移動させてウェブ基体の所定の領域にわたって薄膜を堆積させるためのコンベヤをさらに含み、ここで、ウェブ基体は、供給ヘッドの出力面に実質的に均一に近接し、堆積システムは、当該システムの動作中に、上記の近接を維持したまま出力面と基体表面の間の相対運動を提供することができる、請求項１１に記載の堆積システム。
【請求項２０】
ウェブの運動に対して直角な方向に供給ヘッドを運動させるための搬送集成体をさらに含む、請求項１９に記載の堆積システム。
【請求項２１】
供給ヘッドの面から基体の表面を分離する圧力が、供給ヘッドの面からのガス流の全てにより実質的に等しく提供される、請求項１に記載の堆積システム。
【請求項２２】
一連のガス流が、供給ヘッドの出力面における排気出口により互いに分離されている、請求項１に記載の堆積システム。
【請求項２３】
第１及び第２反応性ガス状材料の流れが、少なくとも不活性パージガスおよび排気出口により空間的に実質的に分離されている、請求項１に記載の堆積システム。
【請求項２４】
ガス流が、供給ヘッドの出力面における実質的に平行な細長い開口部を通して供給される、請求項１に記載の堆積システム。
【請求項２５】
実質的に平行な細長い開口部が実質的に同心的である、請求項２４に記載の堆積システム。
【請求項２６】
不活性ガス流を供給するさらなる細長い開口部が、実質的に平行な細長い開口部に対して垂直である、請求項２５に記載の堆積システム。
【請求項２７】
実質的に垂直な細長い開口部が、実質的に平行な細長い開口部の端部と供給ヘッドのエッジの外面の間に位置する、請求項２６に記載の堆積システム。
【請求項２８】
供給ヘッドの外面と基体の間に維持される実質的に均一な距離が１ｍｍ未満である、請求項１に記載の堆積システム。
【請求項２９】
供給ヘッドの外面と基体の間に維持される実質的に均一な距離が５００マイクロメートル未満である、請求項１に記載の堆積システム。
【請求項３０】
供給ヘッドの外面と基体の間に維持される実質的に均一な距離が２００マイクロメートル未満である、請求項１に記載の堆積システム。
【請求項３１】
供給ヘッドの出力面が当該外面の総面積の少なくとも９５％であるランド面積を有する、請求項１に記載の堆積システム。
【請求項３２】
供給ヘッドの出力面が当該外面の総面積の少なくとも８５％であるランド面積を有する、請求項１に記載の堆積システム。
【請求項３３】
供給ヘッドの出力面が当該外面の総面積の少なくとも７５％であるランド面積を有する、請求項１に記載の堆積システム。
【請求項３４】
細長い開口部を出るガス状材料が当該開口部の長手方向に沿って、偏差１０％以内で実質的に等しい圧力を有する、請求項２６に記載の堆積システム。
【請求項３５】
基体が、プラテンである基体ホルダ上にある、請求項１に記載の堆積システム。
【請求項３６】
ガス流体支持によって、基体、又は、任意選択的に供給ヘッドのための支持を提供してもよい基体のための基体ホルダを浮かせ、このガス流体支持が、供給ヘッドに対向する第１表面とは反対側の基体の第２表面に対してガス圧を印加する、請求項１に記載の堆積システム。
【請求項３７】
基体を第１堆積部分と第２堆積部分の間でその位置を変位させずに基体の両側を薄膜体積に同時に又は逐次的にかけることができるように、前記供給ヘッドから見て基体の反対側にさらなる第２の供給ヘッドが設けられている、請求項２０に記載の堆積システム。
【請求項３８】
処理される基体の上方の出力面が硬質であり、かつ、平面的又は非平面的である、請求項１に記載の堆積システム。
【請求項３９】
処理される基体の上方の出力面が可撓性であり、基体に整合する、請求項１に記載の堆積システム。
【請求項４０】
出力面と基体の間の分離距離を維持するのを支援する力を提供するための浮揚又は加圧要素をさらに含む、請求項１に記載の堆積システム。
【請求項４１】
基体ホルダが、堆積中に基体と接触し、及び／又は、基体を搬送する手段が、堆積中に基体と接触する、請求項１に記載の堆積システム。
【請求項４２】
薄膜材料を基体上に堆積させる方法であって、薄膜堆積システムの供給ヘッドの出力面から基体の表面に向けて一連のガス流を同時に案内することを含み、ここで、一連のガス流は、少なくとも、第１反応性ガス状材料と、不活性パージガスと、第２反応性ガス状材料とを含み、第１反応性ガス状材料は、第２反応性ガス状材料で処理された基体表面と反応することができ、ガス流のうちの１つ又は２つ以上が、供給ヘッドの面から基体の表面を分離するのに少なくとも寄与する圧力を提供する、薄膜材料を基体上に堆積させるための方法。
【請求項４３】
ガス流が、基体に近接して位置する実質的に平行な一連の開放された細長い出力チャネルから提供され、供給ヘッドの出力面は、堆積にかけられる基体の表面から１ｍｍ以内の間隔を置いて位置する、請求項４８に記載の方法。
【請求項４４】
基体が、間隔を置いて配置された複数の供給ヘッドにより処理される、請求項４２に記載の方法。
【請求項４５】
基体の所与の領域が、一度に５００ミリ秒未満にわたって、第１反応性ガス状材料のガス流に曝露される、請求項４２に記載の方法。
【請求項４６】
さらに、供給ヘッドと基体との間の相対運動を可能にすることを含む、請求項４８に記載の方法。
【請求項４７】
反応性ガス状材料のうちの少なくとも１つの材料のガス流が少なくとも１ｓｃｃｍである、請求項４２に記載の方法。
【請求項４８】
堆積中の基体の温度が３００℃未満である、請求項４８に記載の方法。
【請求項４９】
第１反応性ガス状材料が金属含有化合物であり、第２の反応性ガス状材料が非金属化合物である、請求項４２に記載の方法。
【請求項５０】
金属が周期表のＩＩ，ＩＩＩ，ＩＶ，Ｖ又はＶＩ族の元素である、請求項４９に記載の方法。
【請求項５１】
金属含有化合物が、３００℃未満の温度で蒸発することができる有機金属化合物である、請求項４９に記載の方法。
【請求項５２】
金属含有反応性ガス状材料が非金属の反応性ガス状材料と反応することにより、五酸化タンタル、酸化アルミニウム、酸化チタン、五酸化ニオブ、酸化ジルコニウム、酸化ハフニウム、酸化亜鉛、酸化ランタン、酸化イットリウム、酸化セリウム、酸化バナジウム、酸化モリブデン、酸化マンガン、酸化錫、酸化インジウム、酸化タングステン、二酸化ケイ素、硫化亜鉛、硫化ストロンチウム、硫化カルシウム、硫化鉛、及びこれらの混合物から選択された酸化物又は硫化物材料を形成する、請求項４９に記載の方法。
【請求項５３】
当該方法において使用される反応性ガス状材料が周囲の空気と混合することを防止できるように、供給ヘッドの出力面の最初及び最後の出力開口部における最初及び最後のガス流が反応性ガス状材料ではない、請求項４２に記載の方法。
【請求項５４】
前記方法が、トランジスタにおいて使用するために、基体上に半導体又は誘電体薄膜を形成するために用いられ、当該薄膜は金属酸化物系材料を含み、前記方法は、金属酸化物系材料の少なくとも１つの層を３００℃以下の温度で基体上に形成することを含み、金属酸化物系材料は、有機金属前駆体化合物を含む第１反応性ガス及び反応性酸素含有ガス状材料を含む第２反応性ガスを含む少なくとも２種の反応性ガスの反応生成物である、請求項４２に記載の方法。
【請求項５５】
基体の表面が、基体に対向する出力面の開口部について、出力面から１ｍｍ未満の距離に位置する、請求項４２に記載の方法。
【請求項５６】
前記の近接度が０．５ｍｍ未満である、請求項５５に記載の方法。
【請求項５７】
前記方法の実施中に、基体支持体、もしくは供給ヘッドに結合されたアクチュエータ、またはこれらの両方が、出力面と基体の表面との間に相対運動を提供することができる、請求項４２に記載の方法。
【請求項５８】
堆積中に、供給ヘッドに振動運動を与えることをさらに含み、この振動運動は、任意選択的に、供給ヘッドの出力チャネルの長手方向に対して直交していてもよい、請求項４２に記載の方法。
【請求項５９】
供給ヘッドの出力面に沿って基体を運動させることをさらに含み、この運動は任意選択的に一方向で連続的である、請求項４２に記載の方法。
【請求項６０】
薄膜材料堆積の表面積が供給ヘッドの出力面の表面積を上回る、請求項４２に記載の方法。
【請求項６１】
基体と供給ヘッドの出力面との分離距離が０．３ｍｍ以内である、請求項４２に記載の方法。
【請求項６２】
第１、第２及び第３出力チャネルにおけるガス状材料の流れが、堆積操作中に実質的に連続的である、請求項４２に記載の方法。
【請求項６３】
基体及び供給ヘッドが、大気に対して開放されている、請求項４２に記載の方法。
【請求項６４】
ウェブを供給ヘッドの出力面を通り越して移動させてウェブの所定の領域にわたって薄膜を堆積させるためのコンベヤをさらに含み、ここで、基体は、さらなる基体を支持するか又は薄膜堆積のための基体であり、基体は供給ヘッドの出力面に実質的に近接し、当該方法の実施中に、ウェブのための前記コンベヤ又は供給ヘッドのためのアクチュエータが、近接を維持したまま出力面と基体の間の相対運動を提供することができる、請求項４２に記載の方法。
【発明の詳細な説明】
【技術分野】
【０００１】
本発明は、概して、薄膜材料の堆積に関し、より詳しくは、同時に生じるガス流を基体上に案内する分配ヘッドを使用して、基体上に原子層を堆積させるための装置に関する。
【背景技術】
【０００２】
薄膜堆積のために広く用いられている技術の中には、基体上に所望の膜を堆積させるために、反応チャンバ内で反応する化学的に反応性の分子を使用する化学蒸着法（ＣＶＤ）がある。ＣＶＤ用途に有用な分子状前駆体は、堆積させるべき膜の元素（原子）成分を含み、典型的には、付加的な元素も含む。ＣＶＤ前駆体は、基体において反応して当該基体上に薄膜を形成させるために、チャンバに気相で供給される揮発性分子である。化学反応によって、所望の膜厚を有する薄膜が堆積する。
【０００３】
ほとんどのＣＶＤ技術に共通することは、ＣＶＤ反応器内に１種又は２種以上の分子状前駆体のよく制御されたフラックスを適用する必要があることである。制御された圧力条件下でよく制御された温度に基体を保つことにより、副生成物の効率的な除去を伴って、これらの分子状前駆体間の化学反応が促進される。最適なＣＶＤ性能を得るには、プロセス全体を通してガス流、温度及び圧力の定常状態条件を達成及び維持する能力と、過渡的現象を最低限に抑えるか又は無くす能力を必要とする。
【０００４】
特に半導体、集積回路及び他の電子デバイスの分野では、従来のＣＶＤ技術の達成し得る限度を超えた、特に高品質の薄膜、優れたコンフォーマルコーティング特性を有する高密度膜、特に低温で製造することができる薄膜が要望されている。
【０００５】
原子層堆積法（ＡＬＤ）は、その先行技術であるＣＶＤと比較して、厚さ分解能及びコンフォーマル能力を改善することができる代替的膜堆積法である。ＡＬＤ法は、従来のＣＶＤの従来の薄膜堆積プロセスを、単原子層の堆積工程に分割する。都合良いことに、ＡＬＤ工程は自動的に終結するので、自動的に終結する曝露時間まで、又は自動的に終結する曝露時間を超えて実施すると、一原子層を堆積させることができる。原子層は典型的には、０．１〜０．５分子単層であり、典型的な寸法は数オングストローム以下のオーダーにある。ＡＬＤにおいて、原子層の堆積は、反応性分子状前駆体と基体との間の化学反応の結果である。それぞれ別個のＡＬＤ反応堆積工程において、正味の反応によって所期の原子層が堆積し、そして分子状前駆体中に元々含まれていた「余分」の原子は実質的に排除される。その最も純粋な形態では、ＡＬＤは、その他の反応前駆体の不存在下での、前駆体のそれぞれの吸着及び反応に関与する。実際には、いかなるシステムにおいても、少量の化学蒸着反応をもたらす種々異なる前駆体の若干の直接反応を回避することは難しい。ＡＬＤを実施すると主張するいかなるシステムにおいてもその目標は、少量のＣＶＤ反応を許容できることを認めながらもＡＬＤシステムに見合う装置の性能及び特質を得ることである。
【０００６】
ＡＬＤ用途において、典型的には２種の分子状前駆体が、別個の段階においてＡＬＤ反応器内に導入される。例えば、金属前駆体分子ＭＬxは、原子又は分子リガンドＬに結合された金属元素Ｍを含む。例えばＭは、Ａｌ，Ｗ，Ｔａ，Ｓｉ，Ｚｎなどであることができるが、これらに限定されない。基体表面が分子状前駆体と直接反応するように調製された場合、金属前駆体は基体と反応する。例えば、基体表面は、典型的には、金属前駆体に対して反応性の水素含有リガンドＡＨなどを含むように調製される。硫黄（Ｓ）、酸素（Ｏ）及び窒素（Ｎ）がいくつかの典型的なＡ種である。ガス状金属前駆体分子は、気体表面上のリガンドの全てと効率的に反応し、その結果、金属の単原子層が堆積する：
【０００７】
【化１】
2015078442.tif 000003
【０００８】
ここで、ＨＬは反応副生成物である。反応中、初期表面リガンドＡＨは消費され、そして表面はＬリガンドで覆われるようになる。これらのＬリガンドは金属前駆体ＭＬxとさらに反応することはできない。従って、表面上の初期ＡＨリガンドの全てがＡＭＬx-1種で置換されると、反応は自動的に終結する。この反応段階の次に、典型的には、不活性ガスパージ段階が続く。この不活性ガスパージ段階は、第２反応性ガス前駆体材料を別個に導入する前に、チャンバから余分の金属前駆体を排除する段階である。
【０００９】
次に、金属前駆体に対する基体の表面反応性を回復させるために第２分子状前駆体を使用する。これは、例えばＬリガンドを除去し、そしてＡＨリガンドを再堆積させることにより行われる。この場合、第２の前駆体は、典型的には、望ましい（通常は非金属の）元素Ａ（すなわちＯ，Ｎ，Ｓ）及び水素を含む（すなわちＨ2Ｏ，ＮＨ3，Ｈ2Ｓ）。次の反応は下記の通りである：
【００１０】
【化２】
2015078442.tif 000004
【００１１】
これにより、表面は、ＡＨで覆われた状態に戻るように変換される（ここでは、便宜上、化学反応は平衡していない）。望ましい付加的な元素Ａは膜中に取り込まれ、望ましくないリガンドＬは揮発性副生成物として除去される。ここでもやはり、反応によって、反応性部位（この場合Ｌ末端部位）が消費され、そして基体上の反応性部位が完全に消耗したら自動的に終結する。第２分子状前駆体は、次いで、不活性パージガスを第２パージ段階で流すことにより堆積チャンバから除去される。
【００１２】
ここで要約すると、基本的なＡＬＤ法は、基体に対する化学物質のフラックスを順番に交互にすることを必要とする。上述のような代表的なＡＬＤ法は、４つの異なる作業段階を有するサイクルである：
１．ＭＬx反応；
２．ＭＬxパージ；
３．ＡＨy反応；及び
４．ＡＨyパージ、次いで段階１へ戻る。
【００１３】
表面反応と、パージ作業を介在させて基体表面をその初期反応状態に回復させる前駆体除去とを交互に行うこのようなシーケンスの繰り返しは、典型的なＡＬＤ堆積サイクルである。ＡＬＤ作業の重要な特徴は、基体をその初期の表面化学反応状態に回復させることである。この反復工程セットを用いて、化学キネティクス、１サイクル当たりの堆積、組成、及び厚さがすべて同様である等しい量の層として膜を基体上に層形成することができる。
【００１４】
ＡＬＤは、半導体デバイス及び支持用電子素子（例えば抵抗器及びキャパシタ）、絶縁体、バスライン及び他の導電性構造体を含む多くのタイプの薄膜電子デバイスを形成するための一製造工程として用いることができる。ＡＬＤは、電子デバイスの構成要素中の金属酸化物薄層を形成するのに特に適する。ＡＬＤで堆積させることができる一般的な部類の機能性材料としては、導体、誘電体又は絶縁体、及び半導体が挙げられる。
【００１５】
導体は、有用な導電性材料であればいかなるものであってもよい。例えば、導体は、透明材料、例えば酸化インジウム−錫（ＩＴＯ）、ドープト酸化亜鉛ＺｎＯ、ＳｎＯ2又はＩｎ2Ｏ3を含んでいてよい。導体の厚さは様々であってよく、特定の例によれば、５０〜１０００ｎｍであることができる。
【００１６】
有用な半導体材料の例は、化合物半導体、例えばヒ化ガリウム、窒化ガリウム、硫化カドミウム、真性酸化亜鉛及び硫化亜鉛である。
【００１７】
誘電性材料は、パターン化回路の種々の部分を電気的に絶縁する。誘電層は、絶縁体又は絶縁層と呼ぶことができる。誘電性材料として有用な材料の具体例としては、ストロンチウム酸塩、タンタル酸塩、チタン酸塩、ジルコン酸塩、酸化アルミニウム、酸化ケイ素、酸化タンタル、酸化ハフニウム、酸化チタン、セレン化亜鉛及び硫化亜鉛が挙げられる。さらに、これらの例の合金、組み合わせ、及び多層を誘電体として使用することもできる。これらの材料のうち、酸化アルミニウムが好ましい。
【００１８】
誘電性構造層は、異なる誘電定数を有する２つ又は３つ以上の層を含んでよい。このような絶縁体は、米国特許第５，９８１，９７０号明細書及び同時係属中の米国特許出願第１１／０８８，６４５号明細書において論じられている。誘電性材料は典型的には５ｅＶを上回るバンドギャップを示す。有用な誘電層の厚さは様々であってよく、特定の例によれば１０〜３００ｎｍであってよい。
【００１９】
様々なデバイス構造体を、上記機能層を有するように形成することができる。中ないし低導電性の導電性材料を選択することによって、抵抗器を製作することができる。２つの導体の間に誘電体を配置することにより、キャパシタを形成することができる。２つの導電性電極の間に相補キャリヤタイプの２つの半導体を配置することにより、ダイオードを形成することができる。相補的キャリヤタイプの半導体の間に、真性である半導体領域（その領域の自由電荷キャリヤ数が少ないことを示す）を配置されてもよい。２つの導体の間に単一の半導体を配置することにより、ダイオードを構成することもできる。この場合、導体／半導体界面のうちの１つが、一方向で電流を強く妨害するショットキー障壁を生成する。導体（ゲート）上に絶縁層を、続いて半導体層を配置することによりトランジスタを形成することができる。２つ又は３つ以上の付加的な導体電極（ソース及びドレイン）を上側の半導体層と接触した状態で所定の間隔を置いて配置すると、トランジスタを形成することができる。必要な界面が形成されるならば、上記装置のいずれも種々の形態で形成することができる。
【００２０】
薄膜トランジスタの典型的な用途において、デバイスを流れる電流を制御することができるスイッチが必要である。このようなものとして、スイッチはオンにされると、高い電流がデバイスを貫流できることが望ましい。電流フローの程度は、半導体電荷キャリヤ移動度に関連する。デバイスがオフにされているときには、電流フローは極めて小さいことが望ましい。これは、電荷キャリヤ濃度に関連する。さらに、可視光が薄膜トランジスタ応答に及ぼす影響はほとんど又は全くないことが一般的に好ましい。これを真に実現するためには、半導体バンドギャップは、可視光に対する曝露がバンド間遷移を引き起こさないように十分に大きく（＞３ｅＶ）なければならない。高い移動度、低いキャリヤ濃度及び高いバンドギャップをもたらすことができる材料はＺｎＯである。さらに、移動ウェブ上に大量生産するためには、プロセスに使用される化学物質が低廉かつ低毒性であることが非常に望ましい。このような条件は、ＺｎＯ及びその前駆体の大部分を使用することにより満たされる。
【００２１】
自己飽和型表面反応は、技術的な許容差及び流動システムの限界又は表面トポグラフィ（すなわち三次元高アスペクト比構造内への堆積）に関連する限界に起因する、さもなければ表面均一性を損なうおそれのある搬送不均一性に対して、ＡＬＤを比較的低感受性にする。通常は、反応プロセスにおける化学物質のフラックスが不均一であると、一般的に、表面領域の異なる部分で、完成時間は異なってしまう。しかし、ＡＬＤを用いた場合、反応のそれぞれを、基体表面全体で完了させることが可能である。従って、完了速度（completion kinetics）の相違は、均一性に対して何の不利益も与えない。その理由は、反応を最初に完了する領域は当該反応を自動的に終結し、他の領域は、完全に処理された表面が意図する反応を受けるまで反応を持続できるからである。
【００２２】
典型的には、ＡＬＤ法では、単一のＡＬＤサイクル（１サイクルは前に挙げた１〜４の番号の工程を有する）において０．１〜０．２ｎｍの膜が堆積する。多くの又はほとんどの半導体用途において、３ｎｍ〜３０ｎｍの均一な膜厚を、そして他の用途ではさらに厚い膜を提供するために、有用なそして経済的に見合うサイクル時間が達成されるべきである。産業上のスループット標準によれば、基体は好ましくは２分〜３分以内で処理され、これは、ＡＬＤサイクル時間が０．６秒〜６秒の範囲にあるべきであることを意味する。
【００２３】
ＡＬＤは、高度に均一な薄膜堆積の制御されたレベルを提供するものとしてかなり期待されている。しかし、その固有の技術的能力及び利点にもかかわらず、多くの技術的なハードルがまだ残っている。１つの重要な考察事項は、必要となるサイクルの数に関連する。その繰り返される反応物質およびパージサイクルのため、ＡＬＤを有効に利用するためには、ＭＬxからＡＨyへ化学物質フラックスを急に変化させることができ、これとともにパージサイクルを迅速に実施できる装置が必要となる。従来のＡＬＤシステムは、種々異なるガス状物質を基体上に、必要とされる順序で迅速にサイクル状に提供するように構成されている。しかし、必要な一連のガス状配合物をチャンバ内に、所要の速度で、そして望ましくない混合なしに導入するための信頼性の高いスキームを得ることは難しい。さらに、ＡＬＤ装置は、多くの基体のコスト効率が高い被覆を可能にするために、多くのサイクルに対して効率的に且つ信頼性高くこの迅速なシーケンシングを実行できなければならない。
【００２４】
任意の所与の反応温度で、ＡＬＤ反応が自動的に終結に達するために必要とする時間を短縮するために、いわゆる「パルス化」システムを使用して、ＡＬＤ反応器内への化学物質のフラックスを最大化する１つの取り組みがなされた。ＡＬＤ反応器内への化学物質のフラックスを最大化するために、分子状前駆体を最低希釈の不活性ガスとともに高い圧力でＡＬＤ反応器内に導入することが有利である。しかし、これらの手段は、短いサイクル時間と、ＡＬＤ反応器からのこれらの分子状前駆体の迅速な除去を達成するという必要性に対して不都合に働く。迅速な除去は、ＡＬＤ反応器内のガス滞留時間が最低限に抑えられることを決定づける。ガス滞留時間τは、反応器の容積Ｖ、ＡＬＤ反応器内の圧力Ｐ、及び流量Ｑの逆数に比例する。すなわち：
【００２５】
【数１】
2015078442.tif 000005
【００２６】
典型的なＡＬＤチャンバの場合、容積（Ｖ）及び圧力（Ｐ）は、機械的及びポンピングの制約によって独立に決まる。そのため、滞留時間を低い値に正確に制御することが困難である。従って、ＡＬＤ反応器内の圧力（Ｐ）を低くすると、短いガス滞留時間が容易になり、また、ＡＬＤ反応器からの化学的前駆体の除去（パージ）の速度も高くなる。対照的に、ＡＬＤ反応時間を最低限にすると、ＡＬＤ反応器内部で高い圧力を使用することにより、ＡＬＤ反応器内への化学的前駆体フラックスを最大化することが必要となる。さらに、ガス滞留時間及び化学物質利用効率の両方は流量に反比例する。従って、流量を低下させると効率を高めることができるが、ガス滞留時間も長くなってしまう。
【００２７】
既存のＡＬＤアプローチは、化学物質利用効率を改善するとともに反応時間を短くする必要性と、他方では、パージガス滞留時間及び化学物質除去時間とを最低限にする必要性との間のトレードオフを伴う妥協の産物である。「パルス化された」ガス状材料供給の固有の限界を克服するための１つのアプローチは、各反応性ガスを連続的に提供すること、そして各ガスを通して基体を連続して動かすことである。例えば、「GAS DISTRIBUTION SYSTEM FOR CYCLICAL LAYER DEPOSITION」と題される米国特許第６，８２１，５６３号明細書（Yudovsky）には、前駆体及びパージガスのための別個のガスポートと、各ガスポート間の真空ポンプポートとを交互に有する、真空下の処理チャンバが記載されている。各ガスポートは、そのガス流を鉛直方向で下向きに基体に向ける。別個のガス流は壁又は仕切りによって分離され、各ガス流の両側には排気のための真空ポンプが設けられている。各仕切りの下側部分は、基体に近接して、例えば基体表面から０．５ｍｍ以上のところに延びている。このように、これらの仕切りの下側部分は、ガス流が基体表面と反応した後、ガス流が下側部分の周りで真空ポートに向かって流れるのを可能にするのに十分な距離だけ基体表面から離されている。
【００２８】
回転ターンテーブル又はその他の搬送装置が、１つ又は２つ以上の基体ウェハを保持するために設けられている。この配置によると、基体を異なるガス流の下で往復させ、それによりＡＬＤ堆積を生じさせる。一実施態様において、基体は、チャンバを通して線状通路内で動かされ、この通路内で基体は多数回にわたって前後へパスされる。
【００２９】
連続ガス流を使用した別のアプローチが、「METHOD FOR PERFORMING GROWTH OF COMPOUND THIN FILMS」（Suntolaら）と題された米国特許第４，４１３，０２２号明細書に示されている。ガス流アレイには、ソースガス開口部、キャリヤガス開口部及び真空排気開口部が交互に設けられている。アレイ上の支持体の往復運動が、この場合にもパルス化された動作を必要とせずに、ＡＬＤ堆積を生じさせる。具体的には図１３及び図１４の実施態様において、基体表面と反応性蒸気との順次の相互作用が、ソースガス開口部の固定アレイ上の基体の往復運動によって行われる。排気開口部間にキャリヤガス開口部を有することにより、拡散バリアが形成されている。このような実施態様を伴う動作は大気圧においてさえも可能であるとSuntolaらは述べているが、プロセスの詳細又は例はほとんど又は全く提供されていない。
【００３０】
上記第５６３号（Yudovsky）及び上記第０２２号（Suntolaら）の開示物に記載されたもののようなシステムは、パルス化ガスのアプローチに固有の難点のうちのいくつかを回避することはできるが、これらのシステムは他の欠点を有する。上記第５６３号（Yudovsky）の開示物のガス流供給ユニットも、上記第０２２号のSuntola他の開示物のガス流アレイも、基体に０．５ｍｍよりも近接して使用することはできない。上記第５６３号（Yudovsky）及び上記第０２２号（Suntolaら）の特許明細書に開示されたガス流供給装置のいずれも、移動ウェブ表面、例えば電子回路、光センサ、又はディスプレイを形成するための可撓性基体として使用することもできる表面との潜在的な使用のためには配列されていない。それぞれがガス流及び真空の両方を提供する、上記第５６３号（Yudovsky）開示物のガス流供給ユニット及び第０２２号（Suntolaら）のガス流アレイの複雑な装置は、これらの解決手段を実行困難にし、大量生産するにはコスト高なものにし、また限られた寸法の移動基体上への堆積用途にその潜在的利用可能性を制限する。さらに、アレイ内の異なる地点で均一な真空を維持すること、そして同期的なガス流及び真空を相補的な圧力で維持することは極めて難しく、ひいては基体表面に提供されるガスフラックスの均一性に関して妥協することになる。
【００３１】
米国特許出願公開第２００５／０８４６１０号明細書（Selitser）には、大気圧原子層化学蒸着法が開示されている。動作圧力を大気圧に変化させることにより、反応速度が著しく高くなり、このことは、反応物質の濃度を桁違いに増大させ、その結果として表面反応速度を高めることを、Selitserらは述べている。Selitserらの実施態様は、方法のそれぞれの段階毎に別個のチャンバを伴うが、米国特許出願公開第２００５／０８４６１０号明細書の図１０には、チャンバの壁が取り除かれている実施態様が示されている。一連の分離されたインジェクタが、回転する円形基体ホルダ軌道の周りに間隔を置いて設けられている。各インジェクタは、独立して操作される反応物質マニホルド、パージマニホルド、及び排気マニホルドを内蔵しており、そしてそれぞれの基体毎に、この基体がプロセス中にインジェクタの下を通るのに伴って、１つの完結した単分子層堆積・反応物質パージサイクルとして制御し作用する。ガスインジェクタ又はマニホルドの詳細はほとんど又は全くSelitserらによって記載されてはいないが、隣接するインジェクタからの交差汚染がパージガスによって防止され、排気マニホルドが各インジェクタ内に内蔵されるように、インジェクタの間隔が選択されると述べられている。
【００３２】
特に注目されてきたＡＬＤ処理の１つの特徴はシリコンウェハ基体の温度制御に関する。材料堆積中の正確な温度制御のために提案された解決法の中には、Grannemanによる米国特許出願公開第２００４／０１４２５５８号明細書に記載されているものがある。Grannemanの第２５５８号の開示では、ウェハの上および下に配置されたプラテンがガス源および加熱要素として機能する。Grannemanらによる「METHOD AND APPARATUS FOR SUPPORTING A SEMICONDUCTOR WAFER DURING PROCESSING」と題された米国特許第６，１８３，５６５号明細書に記載されているパルス化堆積態様では、半導体ウェハ基体は、堆積中に加熱されたガスにより支持され、それによりこのプロセス中に、放射熱伝達というよりもむしろ伝導加熱（conductive heating）を用いて温度制御を提供する。同様に、ＣＶＤ用途に関して、杉本による「ウェハ位置決め用テーブル」と題された特開昭６２−０２１２３７号公報、橋本らによる「半導体気相成長装置」と題された特開平０４−０７８１３０号公報、および時末らによる「気相浮上エピタキシャル成長装置」と題された特開昭６１−２９４８１２号公報には、堆積処理中のガスジェットの流れによる半導体ウェハの「浮上」が記載されている。従って、化学堆積中の半導体ウェハの加熱及び搬送を、ガスジェットを使用して行うことが出来ることは認識されている。半導体製造に使用される少なくとも１つの商品、ASM International N.V.（オランダ国ビルトホーヘン）製のLEVITOR RTP（迅速熱処理）リアクターは、その熱移動及びウェハの取り扱い上の利点のために、この「ガス流体支持」法を用いる。しかしながら、このおよび類似の装置は、堆積中にガスを互いに分ける空間的分離を提供するものではなく、この背景技術の欄で先に記載したパルス化供給モデルに基づくものである。
【先行技術文献】
【特許文献】
【００３３】
【特許文献１】米国特許第５，９８１，９７０号明細書
【特許文献２】米国特許第６，８２１，５６３号明細書
【特許文献３】米国特許第４，４１３，０２２号明細書
【特許文献４】米国特許出願公開第２００５／０８４６１０号明細書
【特許文献５】米国特許出願公開第２００４／０１４２５５８号明細書
【特許文献６】米国特許第６，１８３，５６５号明細書
【特許文献７】特開昭６２−０２１２３７号公報
【特許文献８】特開平０４−０７８１３０号公報
【特許文献９】特開昭６１−２９４８１２号公報
【発明の概要】
【発明が解決しようとする課題】
【００３４】
空気支持の原理、あるいはより一般的には、ガス流体支持原理の使用は、蒸着中のウェハ搬送及びＡＬＤプロセスの改善について多くの利点をもたらすことができることが分かる。しかしながら、既存の解決法は、かなり複雑な機械的およびガス経路のシステム及び構成要素を必要とするパルス化堆積システムに対するものである。かかるシステムにおけるウェハの空気支持浮揚は、ウェハの片側に位置してウェハを浮揚させるための不活性ガスを連続的に供給するベースブロックと、ウェハの反対側に位置して有効な材料の堆積に必要な反応物質およびパージガスの迅速な順番するサイクルの繰り返しを提供するための堆積ブロックを有するチャンバを設けることを必要とする。従って、連続法で使用することができ、先の解決法に勝るガス移動度およびガス流分離の改善をもたらすことのできるＡＬＤ堆積法及び装置が必要とされていることが分かるであろう。
【課題を解決するための手段】
【００３５】
本発明は、薄膜堆積システムの供給ヘッドの出力面から基体表面に向けて一連のガス流を同時に案内することを含む薄膜材料を基体上に堆積させるための装置及び方法であって、一連のガス流が、少なくとも、第１反応性ガス状材料と、不活性パージガスと、第２反応性ガス状材料とを含む方法を提供する。第１反応性ガス状材料は、第２反応性ガス状材料で処理された基体表面と反応することができる。ガス流の１つまたは２つ以上が、基体の表面を供給ヘッドの面から分離することに少なくとも寄与する圧力を提供する。
【００３６】
本発明の別の側面は、基体上に固体材料を薄膜堆積させるための堆積システムであって、
ａ）複数のガス状材料にそれぞれ対応する複数の供給源であって、第１、第２及び第３のガス状材料にそれぞれ対応する第１、第２及び第３供給源を少なくとも含む複数の供給源と；
ｂ）薄膜堆積を受ける基体にガス状材料を供給するための供給ヘッドであって、
（ｉ）第１、第２及び第３ガス状材料をそれぞれ受容するための少なくとも第１、第２及び第３流入ポートを含む複数の流入ポートと；
（ｂ）複数の出力開口部を含み、かつ、基体の表面から所定の距離をおいて対向する出力面；
を含む供給ヘッド、ここで、第１、第２及び第３のガス状材料は前記出力面の出力開口部から同時に排出される；
ｃ）基体を支持するために任意選択的に用いてもよい基体支持体と；
を含み、
ｄ）薄膜堆積中に供給ヘッドの出力面と基体表面との間で実質的に均一な距離を維持することを含み、薄膜堆積のために基体表面への供給ヘッドからのガス状材料の１つまたは２つ以上の流れにより発生した圧力が、基体の表面から供給ヘッドの出力面を分離する力の少なくとも一部を提供する、基体上に固体材料を薄膜堆積させるための堆積システムを提供する。
【００３７】
一実施態様において、このシステムは、分配ヘッドと基体との間の相対的な往復運動を提供する。好ましい一実施態様において、このシステムは、薄膜堆積にかけられる基体の連続運動により動作し、このシステムは、支持体を、分配ヘッドを通過するウェブ上で又はウェブとして搬送することができ、好ましくは実質的に大気圧下で周囲に対して密閉されていない環境中で分配ヘッドを通過するウェブ上で又はウェブとして搬送することができる。
【発明の効果】
【００３８】
本発明の利点は、多くの異なる基体及び堆積環境に適した、基体上へ原子層を堆積させるコンパクトな装置を提供できることである。
【００３９】
本発明の更なる利点は、好ましい実施態様において大気圧条件下での操作を可能にすることである。
【００４０】
本発明の更なる利点は、大面積基体上への堆積を含む、ウェブ又はその他の移動基体上の堆積に対して適合可能であることである。
【００４１】
本発明の更なる利点は、大気圧における低温プロセスにおいて採用することができ、このプロセスを周囲大気に対して開いた、密閉されていない環境内で実施できることである。本発明の方法は、単一の変数であるガス流量によって制御されるシステム圧力及び容積を用いて、等式（３）において前に示した関係でガス滞留時間τを制御するのを可能にし、滞留時間τを短くするのを可能にする。
【００４２】
本発明のこれらの及びその他の目的、特徴、及び利点は、本発明の一例としての実施態様を示し記述した図面と併せて、下記詳細な説明を読めば、当業者は理解するであろう。
【００４３】
本明細書は、本発明の手段を具体的に指摘し明確に主張する特許請求の範囲で締めくくられるが、添付の図面と併せて下記説明から本発明をより良く理解することができる。
【図面の簡単な説明】
【００４４】
【図１】図１は、本発明による原子層堆積のための供給ヘッドの一実施態様を示す断面側方図である。
【図２】図２は、薄膜堆積にかけられた基体に提供されるガス状材料の１つの例示的配列を示す供給ヘッドの一実施態様を表す断面側方図である。
【図３Ａ】図３Ａは、付随する堆積動作を概略的に示す、供給ヘッドの一実施態様を示す断面側方図である。
【図３Ｂ】図３Ｂは、付随する堆積動作を概略的に示す、供給ヘッドの一実施態様を示す断面側方図である。
【図４】図４は、一実施態様によるディフューザユニットを含む堆積システム内の供給ヘッドを示す斜視分解図である。
【図５Ａ】図５Ａは、図４の供給ヘッドのための結合プレートを示す斜視図である。
【図５Ｂ】図５Ｂは、図４の供給ヘッドのためのガスチャンバプレートを示す平面図である。
【図５Ｃ】図５Ｃは、図４の供給ヘッドのためのガス案内プレートを示す平面図である。
【図５Ｄ】図５Ｄは、図４の供給ヘッドのためのベースプレートを示す平面図である。
【図６】図６は、一実施態様における供給ヘッド上のベースプレートを示す斜視図である。
【図７】図７は、一実施態様によるガスディフューザユニットを示す分解図である。
【図８Ａ】図８Ａは、図７のガスディフューザユニットのノズルプレートを示す平面図である。
【図８Ｂ】図８Ｂは、図７のガスディフューザユニットのガスディフューザプレートを示す平面図である。
【図８Ｃ】図８Ｃは、図７のガスディフューザユニットのフェイスプレートを示す平面図である。
【図８Ｄ】図８Ｄは、図７のガスディフューザユニット内部のガス混合物を示す斜視図である。
【図８Ｅ】図８Ｅは、図７のガスディフューザユニットを使用した通気路を示す斜視図である。
【図９Ａ】図９Ａは、鉛直方向に積み重ねられたプレートを使用した実施態様における供給ヘッドの一部を示す斜視図である。
【図９Ｂ】図９Ｂは、図９Ａに示された供給ヘッドの構成要素を示す分解図である。
【図９Ｃ】図９Ｃは、積み重ねられたプレートを使用して形成された供給集成体を示す平面図である。
【図１０Ａ】図１０Ａは、図９Ａの鉛直方向プレートの実施態様において使用されるセパレータプレートを示す平面図である。
【図１０Ｂ】図１０Ｂは、図９Ａの鉛直方向プレートの実施態様において使用されるセパレータプレートを示す斜視図である。
【図１１Ａ】図１１Ａは、図９Ａの鉛直方向プレートの実施態様において使用されるパージプレートを示す平面図である。
【図１１Ｂ】図１１Ｂは、図９Ａの鉛直方向プレートの実施態様において使用されるパージプレートを示す斜視図である。
【図１２Ａ】図１２Ａは、図９Ａの鉛直方向プレートの実施態様において使用される排気プレートを示す平面図である。
【図１２Ｂ】図１２Ｂは、図９Ａの鉛直方向プレートの実施態様において使用される排気プレートを示す斜視図である。
【図１３Ａ】図１３Ａは、図９Ａの鉛直方向プレートの実施態様において使用される反応物質プレートを示す平面図である。
【図１３Ｂ】図１３Ｂは、図９Ａの鉛直方向プレートの実施態様において使用される反応物質プレートを示す斜視図である。
【図１３Ｃ】図１３Ｃは、別の配向を成す反応物質プレートを示す斜視図である。
【図１４】図１４は、関連する距離寸法及び力方向とともに示す供給ヘッドの側面図である。
【図１５】図１５は、基体搬送システムとともに使用される分配ヘッドを示す斜視図である。
【図１６】図１６は、本発明の供給ヘッドを使用した堆積システムを示す斜視図である。
【図１７】図１７は、移動ウェブに適用された堆積システムの一実施態様を示す斜視図である。
【図１８】図１８は、移動ウェブに適用された堆積システムの別の実施態様を示す斜視図である。
【図１９】図１９は、曲率を有する出力面を備えた供給ヘッドの一実施態様を示す断面側方図である。
【図２０】図２０は、基体から供給ヘッドを分離するためにガスクッションを使用した実施態様を示す斜視図である。
【図２１】図２１は、移動基体と一緒に使用するためのガス流体支持を含む堆積システムのための実施態様を示す側面図である。
【発明を実施するための形態】
【００４５】
この記載内容は、特に本発明による装置の部分、装置とより直接的に協働する部分を形成する要素に関する。具体的に示されていない又は記載されていない要素が、当業者によく知られた種々の形態を成し得ることは言うまでもない。
【００４６】
下記説明に関して「ガス」又は「ガス状材料」という用語は、広い意味で、所定の範囲の蒸発した又はガス状の元素、化合物、又は材料のいずれかを含むように使用される。本明細書中に使用されるその他の用語、例えば、反応物質、前駆体、真空及び不活性ガスは、材料堆積技術における当業者によってよく理解される従来通りの意味を有する。提供される図面は、原寸に比例して描かれてはいないが、本発明のいくつかの実施態様の機能全体及び構造的配列を示すように意図されている。
【００４７】
以下の記載について、「積み重ね」とは、１つの要素の部分が別の要素の対応部分と整合するように、そしてこれらの周囲が概ね一致するように、要素を互いに上下に配置されているか又は互いに重なり合っているという、その従来通りの意味を有する。
【００４８】
「上流」及び「下流」という用語は、ガス流の方向に関連する従来通りの意味を持つ。
【００４９】
本発明の装置は、従来のアプローチからの有意義な脱却をＡＬＤに提供し、大面積の、ウェブをベースとするか又はウェブで支持された基体上への堆積に適合することができ、また改善されたスループット速度で高度に均一な薄膜堆積を達成することができる、基体表面にガス状材料を供給するための改善された分配装置を採用する。本発明の装置及び方法は、（パルス化とは反対に）連続したガス状材料分配を採用する。本発明の装置は、大気圧又は近大気圧並びに真空下での動作を可能にし、また、密閉されていない又はオープンエア環境内で動作することができる。
【００５０】
図１を参照すると、本発明に係る、基体２０上への原子層堆積のための供給ヘッド１０の一実施態様の断面側方図が示されている。供給ヘッド１０は、第１ガス状材料を受容するための流入ポートとして機能するガス流入導管１４と、第２ガス状材料を受容する流入ポートのためのガス流入導管１６と、第３ガス状材料を受容する流入ポートのためのガス流入導管１８とを有する。これらのガスは、続いて説明するように、ディフューザを含んでいてもよい構造的配列を有する出力チャネル１２を介して、出力面３６で放出される。図１及び後続の図２〜３Ｂにおいて破線の矢印は、供給ヘッド１０から基体２０へのガスの供給を意味する。図１において、点線の矢印Ｘは、排気経路（この図面では上方に向いて示されている）、及び排気ポートを形成する排気導管２４と連通する排気チャネル２２を示す。説明の便宜上、排気は図２〜３Ｂには示されていない。排ガスは未反応の前駆体をまだ含有しているかもしれないので、主として１つの反応性種を含有する排気流を、主として別の種を含有する排気流と混合させることが望ましくない場合がある。このようなものとして、供給ヘッド１０がいくつかの独立した排気ポートを含んでいてよいことは明らかである。
【００５１】
一実施態様において、ガス流入導管１４及び１６は、ＡＬＤ堆積を生じさせるために基体表面上で順次反応する第１及び第２ガスを受容するように構成されており、ガス流入導管１８が、第１及び第２ガスに対して不活性のパージガスを受容する。供給ヘッド１０は、基体２０から距離Ｄを置いて配置されている。基体２０は、後でより詳細に説明するように、基体支持体上に設けられていてよい。基体２０と供給ヘッド１０との間には、基体２０の運動によって、又は供給ヘッド１０の運動によって、又は基体２０及び供給ヘッド１０の両方の運動によって、往復運動を提供することができる。図１に示された特定の実施態様において、矢印Ａ、及び図１の基体２０の左右の仮想線によって示すように、出力面３６を往復的に横切る基体支持体９６によって、基体２０が移動する。なお、往復運動は、供給ヘッド１０を使用する薄膜堆積にいつも必要とされるわけではない。基体２０と供給ヘッド１０との間の他のタイプの相対運動、例えば後でより詳細に説明するような、基体２０又は供給ヘッド１０の１つ又は２つ以上の方向における運動を提供することもできる。
【００５２】
図２の断面図は、供給ヘッド１０の出力面３６の一部にわたって放出されたガス流を示す（前述の通り排気路は省く）。この特定の配列において、各出力チャネル１２は、図１に見られるガス流入導管１４，１６又は１８のうちの１つとガス流体連通している。各出力チャネル１２は、典型的には、第１反応性ガス状材料Ｏ、又は第２反応性ガス状材料Ｍ、又は第３不活性ガス状材料Ｉを供給する。
【００５３】
図２は、ガスの比較的基本的又は単純な配列を示す。複数の（材料Ｏのような）非金属堆積前駆体流、又は複数の（材料Ｍのような）金属含有前駆体材料流を、薄膜単一堆積の際に種々のポートに順次供給することも考えられる。或いは、例えば交互の金属層を有する、又は金属酸化物材料中に混和された少量のドーパントを有する複合薄膜材料を形成するときに、反応性ガスの混合物、例えば、金属前駆体材料の混合物、又は金属及び非金属前駆体の混合物を単一の出力チャネルに適用することもできる。有意義なことには、パージガスと呼ばれることもある不活性ガスとして符号Ｉを付けられた中間流が、ガスがその中で互いに反応する見込みのあるいかなる反応物質チャネルをも分離する。第１及び第２反応物質ガス状材料Ｏ及びＭは、ＡＬＤ堆積を生じさせるために互いに反応するが、しかし反応物質ガス状材料Ｏ又はＭも不活性ガス状材料Ｉとは反応しない。図２以降に使用する用語は、何らかの典型的なタイプの反応性ガスを示す。例えば、第１反応物質ガス状材料Ｏは、酸化性ガス状材料であってもよく、第２反応物質ガス状材料Ｍは、金属含有化合物、例えば亜鉛含有材料となる。不活性ガス状材料Ｉは、窒素、アルゴン、ヘリウム、又はＡＬＤシステムにおけるパージガスとして一般的に使用される他のガスであってよい。不活性ガス状材料Ｉは、第１及び第２反応物質ガス状材料Ｏ及びＭに対して不活性である。第１及び第２反応物質ガス状材料間の反応は、金属酸化物又はその他の二元化合物、例えば一実施態様において半導体に使用される酸化亜鉛ＺｎＯ又はＺｎＳを形成することになる。３種以上の反応物質ガス状材料間の反応は三元化合物、例えばＺｎＡｌＯを形成することもできる。
【００５４】
図３Ａ及び３Ｂの断面図は、反応物質ガス状材料Ｏ及びＭを供給するときに基体２０が供給ヘッド１０の出力面３６に沿って進むのに伴って実施されるＡＬＤコーティング動作を、単純化された概略形態で示す。図３Ａにおいて、基体２０の表面は先ず、第１反応物質ガス状材料Ｏを供給するものとして指定された出力チャネル１２から連続的に放出された酸化材料を受容する。基体の表面はここでは、材料Ｏの部分的に反応した形態を含む。この部分的に反応した形態は、材料Ｍとの反応をさせやすい。次いで、基体２０が第２反応物質ガス状材料Ｍの金属化合物の経路内に入ると、Ｍとの反応が起こり、金属酸化物、又は２つの反応物質ガス状材料から形成することができる何らかの他の薄膜材料を形成する。従来の解決手段とは違って、図３Ａ及び３Ｂに示された堆積シーケンスは、パルス化されているというよりも、所与の基体又はその特定領域に対する堆積中、連続的である。すなわち、基体２０が供給ヘッド１０の表面を横切る際に、又はその逆に供給ヘッド１０が基体２０の表面に沿って進む際に、材料Ｏ及びＭは連続的に放出される。
【００５５】
図３Ａ及び３Ｂが示すように、第１及び第２反応物質ガス状材料Ｏ及びＭの流れの間に設けられた別の出力チャネル１２には不活性ガス状材料Ｉが提供される。特に、図１に示すように、排気チャネル２２があるが、出力チャネル１２間に真空チャネルは散在しないことが好ましい。供給ヘッド１０から放出され、処理において使用された使用済ガスを通気するには、少量の吸引を可能にする排気チャネル２２のみを必要とする。
【００５６】
供給ヘッド１０の動作についての１つの特徴は、加えられた圧力によって分離距離Ｄが少なくとも部分的に維持されるという基体２０に対するその供給ガス圧に関する。出力面３６と基体２０の表面との間で或る程度の量のガス圧力を維持することによって、本発明の装置は、供給ヘッド１０自体、又は基体２０に対する空気支持（air bearing）、又はより適切にはガス流体支持の少なくとも或る程度の部分を提供する。この配列は、続いて説明するように、供給ヘッド１０に対する搬送要件を単純化するのを助ける。重要なことは、ガス圧力によって支持されるように供給ヘッドが基体に接近するのを可能にするという効果が、ガス流間の隔離を提供する助けとなるということである。ヘッドをこれらの流れで浮遊させることにより、反応物質流及びパージ流の領域内に圧力場が形成される。これらの圧力場により、ガスは、他のガス流がほとんど又は全く混入することなしに流入部から排気部へ案内される。
【００５７】
一実施態様において、分離距離Ｄは比較的小さいので、距離Ｄの変化が小さくても（例えば１００マイクロメートルであっても）、分離距離Ｄを提供する流量、ひいてはガス圧力の著しい変化を必要とすることになる。例えば、一実施態様において、１ｍｍ未満の変化を伴って分離距離Ｄを２倍にするには、分離距離Ｄを提供するガスの流量を２倍を上回る量、好ましくは４倍を上回る量にすることが必要となる。原則として、分離距離Ｄを最小化すること、ひいては低減された流量で動作することがより有利であると考えられる。
【００５８】
図４の分解図は、どのように供給ヘッド１０をアパーチャ付きプレート集合から構成できるかを、一実施態様における集成体全体の小さな部分に関して示しており、またガスのうちの１つについて一部だけに関するガス流路の例も示す。供給ヘッド１０のための結合プレート１００は、供給ヘッド１０の上流側にあり図４には示されていないガス供給部に接続するための一連の入力ポート１０４を有する。各入力ポート１０４は案内チャンバ１０２と連通しており、この案内チャンバ１０２は、ガスチャンバプレート１１０に対して下流側に、受容されたガスを案内する。ガスチャンバプレート１１０は供給チャンバ１１２を有する。供給チャンバ１１２は、ガス案内プレート１２０上の個々の案内チャネル１２２とガス流体連通している。案内チャネル１２２から、ガス流はベースプレート１３０上の特定の細長い排気チャネル１３４に進む。ガスディフューザユニット１４０は、入力ガスの拡散及び最終的な供給をその出力面３６で可能にする。ガス流Ｆ１の一例は、供給ヘッド１０の成分集成体のそれぞれを通るように軌跡を描く。図４に示されたｘ−ｙ−ｚ軸配向はまた、本出願における図５Ａ及び７にも当てはまる。
【００５９】
図４の例において示したように、供給ヘッド１０の供給集成体１５０は、積み重ねられたアパーチャ付きプレート：結合プレート１００、ガスチャンバプレート１１０、ガス案内プレート１２０、及びベースプレート１３０の配列体として形成されている。これらのプレートは、この「水平方向」の実施態様において、出力面３６に対して実質的に平行に配置されている。ガスディフューザユニット１４０は、後で説明するように、積み重ねられたアパーチャ付きプレートから形成することもできる。言うまでもなく、図４に示されたプレートのうちのいずれも、それ自体、積み重ねられたプレートの積層体から加工することもできる。例えば、好適に結合された４つ又は５つの積層されたアパーチャ付きプレートから結合プレート１００を形成することが有利である場合がある。このタイプの配列は、案内チャンバ１０２及び入力ポート１０４を形成する機械加工法又は成形法ほど複雑ではないことがある。
【００６０】
ガスディフューザユニット１４０は、基体にガス状材料を供給する出力チャネルを通る流れを均等化するために使用できる。同時係属の本願と同じ出願人による「DELIVERY HEAD COMPRISING GAS DIFFUSER DEVICE FOR THIN FILM DEPOSITION」と題された米国特許出願番号第１１／６２０，７４０号には、任意選択的に使用できる様々なディフューザシステムが開示されている。代わりに、Suntolaらによる米国特許第４，４１３，０２２号におけるように、ディフューザを使用せずに、出力チャネルを使用して、ガス状材料を供給することができる。非拡散流を供給することによって、より高いスループットを得ることができるが、堆積の均一さがより低くなるという犠牲を払うおそれがある。一方、ディフューザシステムは供給装置内で、ヘッドの浮遊を容易にする背圧を提供することができるため、ディフューザシステムは上記の浮遊ヘッドシステムに対して特に有利である。
【００６１】
図５Ａ〜５Ｄは、図４の実施態様における供給ヘッド１０を形成するために互いに組み合わされた主要構成要素のそれぞれを示す。図５Ａは複数の案内チャンバ１０２を示す、結合プレート１００の斜視図である。図５Ｂは、ガスチャンバプレート１１０の平面図である。一実施態様における供給ヘッド１０のためのパージガス又は不活性ガスに対して供給チャンバ１１３が使用される。供給チャンバ１１５は、一実施態様における前駆体ガス（Ｏ）のための混合を可能にし；排気チャンバ１１６が、この反応性ガスのための排気路を提供する。同様に、供給チャンバ１１２は、必要とされる他の反応性ガス、すなわち第２反応物質ガス状材料（Ｍ）を提供し；排気チャンバ１１４は、このガスのための排気路を提供する。
【００６２】
図５Ｃは、この実施態様における供給ヘッド１０のためのガス案内プレート１２０を示す平面図である。第２反応物質ガス状材料（Ｍ）を提供する複数の案内チャネル１２２が、適切な供給チャンバ１１２（この図には示されていない）とベースプレート１３０とを結合するためのパターンを成して配列されている。案内チャネル１２２の近くに、対応する排気案内チャネル１２３が配置されている。案内チャネル９０は、第１反応物質ガス状材料（Ｏ）を提供し、対応する排気案内チャネル９１を有する。案内チャネル９２は、第３不活性ガス状材料（Ｉ）を提供する。ここでも強調すべきことは、図４及び５Ａ〜５Ｄは、一例としての実施態様を示しているのにすぎず、数多くのその他の実施態様も可能である。
【００６３】
図５Ｄは、供給ヘッド１０のためのベースプレート１３０の平面図である。ベースプレート１３０は、排気チャネル１３４が間に挟まれた複数の細長い放出チャネル１３２を有する。
【００６４】
図６は、水平方向プレートから形成されたベースプレート１３０の斜視図であり、入力ポート１０４が示されている。図６の斜視図は、細長い放出チャネル１３２と細長い排気チャネル１３４とを有する、出力面から見たベースプレート１３０の外面を示す。図４を基準として、図６は、基体に向いた側から見たものである。
【００６５】
図７の分解図は、図４の実施態様及び続いて説明する他の実施態様に使用されるような機械的ガスディフューザユニット１４０の一実施態様を形成するために使用される構成要素の基本配列を示す。これらは、図８の平面図に示されているノズルプレート１４２を含む。図８Ａの平面図に示されているように、ノズルプレート１４２がベースプレート１３０に装着されており、そして細長い放出チャネル１３２からそのガス流を得る。図示の実施態様において、出力通路１４３が、所要のガス状材料を提供する。続いて説明するように、排気路内に順次的な第１の排出スロット１８０が設けられている。
【００６６】
図８Ｂに示されている、ノズルプレート１４２及びフェイスプレート１４８と協働して拡散を行うガスディフューザプレート１４６がノズルプレート１４２に装着される。ノズルプレート１４２、ガスディフューザプレート１４６、及びフェイスプレート１４８上の種々の通路の配列は、所要拡散量のガス流を提供するように、そして同時に、基体２０の表面領域から離れる方向に排ガスを効率的に案内するように最適化されている。スロット１８２は排気ポートを提供する。図示の実施態様において、第２ディフューザ出力通路１４７を形成するガス供給スロットと、排気スロット１８２とが、ガスディフューザプレート１４６内に交互に形成されている。
【００６７】
図８Ｃに示されたフェイスプレート１４８は基体２０に対向する。ガスを提供する第３ディフューザ通路１４９と排気スロット１８４とがここでもこの実施態様では交互に形成されている。
【００６８】
図８Ｄは、ガスディフューザユニット１４０を通るガス供給路に焦点を当てており；次いで図８Ｅは、対応する形で排気路を示す。図８Ｄを参照すると、ガスポートの代表的な組に関して、一実施態様において出力流Ｆ２に対する徹底した反応性ガス拡散のために使用される配列全体が示されている。ベースプレート１３０からのガス（図４）は、ノズルプレート１４２上の第１のディフューザ通路１４３を通って提供される。ガスは、ガスディフューザプレート１４６上の第２ディフューザ通路１４７に対して下流に進む。図８Ｄに示されているように、一実施態様において、通路１４３及び１４７の間に、鉛直方向のずれ（すなわち、図７に示された水平方向プレート配列を使用する。鉛直方向とは、水平方向平面に対して垂直方向を意味する）を形成することができ、背圧を生成し、ひいてはより均一な流れを容易にするのを助ける。ガスは次いで、出力チャネル１２を提供するために、フェイスプレート１４８上の第３ディフューザ通路１４９に対して下流側にさらに進む。異なるディフューザ通路１４３，１４７及び１４９は、空間的にオフセットされているだけでなく、混合を最適化するために異なるジオメトリを有していてもよい。
【００６９】
任意選択的に用いられるディフューザユニットがない場合には、ベースプレート内の細長い放出チャネル１３２は、第３のディフューザ出力通路１４９に代わって、供給ヘッド１０のための出力チャネル１２として機能することができる。
【００７０】
図８Ｅは、同様の実施態様において通気するために設けられた排気路の軌跡を象徴的に描いている。ここでは下流方向では、ガスの供給側とは反対方向を意味する。流れＦ３は、順番に第３、第２、及び第１排気スロット１８４，１８２及び１８０をそれぞれ通る通気路を示す。ガス供給流Ｆ２のより遠回りな混合路とは異なり、図８Ｅに示された通気用配列は、表面からの使用済ガスの迅速な移動のために意図されている。従って、流れＦ３は、基体表面から離れる方向で流れる比較的直接的な通気ガスである。
【００７１】
図４に戻ると、結合プレート１００、ガスチャンバプレート１１０、ガス案内プレート１２０、及びベースプレート１３０として示された構成要素の組み合わせを、供給集成体１５０を提供するように、グループ分けすることができる。図４の座標配列及び図を使用した、水平方向ではなく鉛直方向のアパーチャ付きプレートから形成されたものを含む別の実施態様が、供給集成体１５０には可能である。
【００７２】
図９Ａを参照すると、底面から見た（すなわちガス放出側から見た）、鉛直方向に配置されたプレートの積層体、又は出力面３６に対して垂直に配置された積み重ねアパーチャ付きプレートを使用して供給アセンブリ１５０のために使用することができる別の配置が示されている。説明をし易くするために、図９Ａの「鉛直方向」実施態様に示された供給集成体１５０の部分は、２つの細長い放出チャネル１５２と、２つの細長い排気チャネル１５４とを有する。図９Ａ〜１３Ｃの鉛直方向プレート配列は、多数の放出チャネル及び排気チャネルを提供するように容易に拡張することができる。図９Ａ及び９Ｂに示されたような、出力面３６の平面に対して垂直に配置されたアパーチャ付きプレートによって、それぞれの細長い放出チャネル１５２は、続いてより詳細に示す、反応物質プレートをセパレータプレートの間に配置して、セパレータプレートによって規定された側壁を持たせることにより形成されている。アパーチャの適切な位置合わせは、ガス状材料の供給との流体連通を可能にする。
【００７３】
図９Ｂの分解図は、図９Ａに示された供給集成体１５０の小さな区分を形成するように使用されたアパーチャ付きプレートの配列を示す。図９Ｃは、積層されたアパーチャ付きプレートを使用して形成された、放出ガスのための５つの細長いチャネルを有する供給集成体１５０を示す平面図である。次に図１０Ａ〜１３Ｂは、種々のプレートを平面図及び斜視図で示す。便宜上、各タイプのアパーチャ付きプレートを符号で示す：セパレータＳ、パージＰ、反応物質Ｒ、及び排気Ｅ。
【００７４】
図９Ｂの左から右に向かって見て、基体に向かう方向又は基体から離れる方向にガスを案内するために使用されるプレートの間で交互に、図１０Ａ及び１０Ｂにも示されたセパレータプレート１６０（Ｓ）が設けられている。図１１Ａ及び１１Ｂには、パージプレート１６２（Ｐ）が示されている。図１２Ａ及び１２Ｂには、排気プレート１６４（Ｅ）が示されている。図１３Ａ及び１３Ｂは、反応物質プレート１６６（Ｒ）を示す。図１３Ｃは、図１３Ａの反応物質プレート１６６を水平方向に反転させることにより得られた反応物質プレート１６６を示す。この別の配向は、必要に応じて、排気プレート１６４とともに使用することもできる。アパーチャ付きプレートのそれぞれに設けられたアパーチャ１６８は、プレートを積み重ねたときに整合し、ひいては、図１を参照しながら説明したように、ガスが供給集成体１５０を通して細長い放出出力チャネル１５２及び細長い排気チャネル１５４内に入るのを可能にするようにダクトを形成する。
【００７５】
図９Ｂに戻ると、供給集成体１５０の一部だけが示されている。この部分のプレート構造は、前に割り当てられた略字を使用して表すことができる。すなわち：
Ｓ−Ｐ−Ｓ−Ｅ−Ｓ−Ｒ−Ｓ−Ｅ−（Ｓ）
（この配列中の最後のセパレータプレートは図９Ａ又は９Ｂには示されていない。）この配列が示すように、セパレータプレート１６０（Ｓ）は、側壁を形成することにより各チャネルを規定する。所要のパージガスとともに２つの反応性ガスを提供するための最小の供給集成体１５０、及び典型的なＡＬＤ堆積のための排気チャネルは、完全な略字配列を使用して表される：
Ｓ−Ｐ−Ｓ−Ｅ１−Ｓ−Ｒ１−Ｓ−Ｅ１−Ｓ−Ｐ−Ｓ−Ｅ２−Ｓ−Ｒ２−Ｓ−Ｅ２−Ｓ−Ｐ−Ｓ−Ｅ１−Ｓ−Ｒ１−Ｓ−Ｅ１−Ｓ−Ｐ−Ｓ−Ｅ２−Ｓ−Ｒ２−Ｓ−Ｅ２−Ｓ−Ｐ−Ｓ−Ｅ１−Ｓ−Ｒ１−Ｓ−Ｅ１−Ｓ−Ｐ−Ｓ
Ｒ１及びＲ２は、２つの異なる反応性ガスが使用される場合に、異なる配向の反応物質プレート１６６を表し、Ｅ１及びＥ２は対応して、異なる配向の排気プレート１６４を表す。
【００７６】
排気チャネル１５４は従来の意味で真空ポートである必要はなく、単に、その対応出力チャネル１２内の流れを引き抜き、ひいてはチャネル内部の均一な流れパターンを促進するために設けられていればよい。隣接する細長い放出チャネル１５２におけるガス圧力の対向圧力よりもわずかだけ低い負の吸引圧力が、秩序正しい流れを促進するのを助けることができる。負の吸引は、例えば０．２〜１．０気圧の源（例えば真空ポンプ）の吸引圧力で動作することができるのに対して、典型的な真空は例えば０．１気圧未満である。
【００７７】
供給ヘッド１０によって提供される流れパターンを使用することにより、従来のアプローチ、例えば背景技術の項で前述したアプローチ、堆積チャンバに個々に与えられるパルス状ガスを凌ぐ数多くの利点が提供される。堆積装置の可動性が改善され、そして本発明の装置は、基体の寸法が堆積ヘッドのサイズを上回るような大量堆積用途に適している。流体力学も以前のアプローチよりも改善される。
【００７８】
本発明に使用される流れ配列は、図１に示されているように、供給ヘッド１０と基体２０との間の極めて小さな距離Ｄ、好ましくは１ｍｍを下回る距離を可能にする。出力面３６は、基体表面から１ミル（約０．０２５ｍｍ）以内に、極めて近接して位置決めすることができる。近接した位置決めは、反応性ガス流によって生成されたガス圧力によって容易になる。比較によると、ＣＶＤ装置は、著しく大きい分離距離を必要とする。前に引用した米国特許第６，８２１，５６３号明細書（Ｙｕｄｏｖｓｋｙ）に記載されている繰り返し堆積のような以前のアプローチは、基体表面に対して０．５ｍｍ以上の距離に限定されたのに対して、本発明の実施態様は、０．５ｍｍ未満、例えば０．４５０ｍｍ未満で実際的であり得る。事実上、基体表面に近接して供給ヘッド１０を位置決めすることが、本発明において好ましい。具体的に好ましい実施態様において、基体の表面からの距離Ｄは、０．２０ｍｍ以下、好ましくは１００μｍ未満であってよい。
【００７９】
積層プレートの実施態様において、多数のプレートを集成するときに、基体に供給されたガス流が、ガス流（Ｉ、Ｍ又はＯ材料）を供給するチャネルの全てにわたって均一であることが望ましい。このことは、各細長い放出出力チャネル又は排気チャネルに対して再現可能な圧力降下を提供するように正確に機械加工される各プレートに対応する何らかの流れパターン部分に制限を有するような、アパーチャ付きプレートの適正な構成により達成することができる。一実施態様において、出力チャネル１２は開口部の長さ方向に沿って、偏差が１０％以内で、実質的に等しい圧力を示す。例えば５％以内又は２％もの小さな偏差を可能にするより高い許容度を設定することもできる。
【００８０】
積層されたアパーチャ付きプレートを使用する方法は、特に有用な供給ヘッド構成方法ではあるが、別の実施態様において有用であり得るこのような構造を形成するための数多くの他の方法がある。例えば、この装置は、１つの金属ブロック又は互いに付着したいくつかの金属ブロックを直接機械加工することにより構成することができる。さらに、当業者には明らかなように、内部の成形構成要件を伴う成形技術を採用することができる。装置は、数多くの立体リソグラフィ技術のいずれかを用いて構成することもできる。
【００８１】
本発明の供給ヘッド１０により提供される１つの利点は、出力面３６と基体２０の表面との間に好適な分離距離Ｄ（図１）を維持することができることに関する。図１４は、供給ヘッド１０から放出されたガス流の圧力を用いて距離Ｄを維持するためのいくつかの重要な考察を示す。
【００８２】
図１４において、代表的な数の出力チャネル１２及び排気チャネル２２を示す。出力チャネル１２のうちの１つ又は２つ以上から放出されたガスの圧力は、この図面では下向きの矢印によって示されている力を発生させる。この力が、供給ヘッド１０のための有用なクッション効果又は「空気」支持（流体ガス支持）効果を提供するために、十分なランド面積、すなわち基体と密接に接触することができる出力面３６に沿った十分な固体表面積が存在すべきである。ランド面積のパーセンテージは、下方にガス圧力の形成を可能にする出力面３６の固体面積の相対量に相当する。簡単に言えば、ランド面積は、出力面３６の総面積から出力チャネル１２及び排気チャネル２２の総表面積を引き算したものとして計算することができる。これは、幅ｗ１を有する出力チャネル、又は幅ｗ２を有する排気チャネル２２のガス流領域を除いた総表面積は、できる限り最大化されるべきであることを意味する。９５％のランド面積が１つの実施態様において提供される。他の実施態様は、より小さなランド面積値、例えば８５％又は７５％を使用することができる。分離力又はクッション力を変化させ、ひいてはこれに応じて距離Ｄを変えるために、ガス流量を調節することもできる。
【００８３】
言うまでもなく、供給ヘッド１０が基体２０の上方の距離Ｄのところで実質的に維持されるように、流体ガス支持を設けると有利である。この支持は、任意の好適なタイプの搬送メカニズムを使用して、供給ヘッド１０の事実上摩擦のない運動を可能にする。供給ヘッド１０を、前後にチャネリングされるのに伴って、基体２０の表面の上方で「ホバリング」させ、材料堆積中に基体２０の表面を横切るように擦過させることもできる。
【００８４】
図１４に示されているように、供給ヘッド１０が余りにも重いことにより、下方に向かって働くガス力が、必要な分離を維持するには十分でないことがある。このような場合、補助つり上げ構成要素、例えばばね１７０、磁石、又はその他の装置を使用することにより、揚力を補足することもできる。他の事例において、ガス流は、逆の問題を引き起こすのに十分に高いことがあり、この場合、付加的な力が加えられなければ、余りにも大きい距離だけ基体２０の表面から供給ヘッド１０が強制的に離されることになる。このような場合において、距離Ｄを維持するのに必要な付加的な力（図１４の配列に対して下方に向かう力）を提供するための圧縮ばねであってよい。或いは、ばね１７０は、磁石、エラストマーばね、又は下方に向かって作用する力を補足する何らかの他の装置であってよい。
【００８５】
或いは、供給ヘッド１０は、基体２０に対して何らかの他の配向で位置決めされてもよい。例えば基体２０は、重力と対向する流体ガス支持効果によって支持することにより、堆積中に基体２０を供給ヘッド１０に沿って動かすことができる。供給ヘッド１０の上方にクッショニングされた基体２０に堆積させるための、流体ガス支持効果を用いた一実施態様を図２０に示されている。供給ヘッド１０の出力面３６を横切る基体２０の運動は、図示の複矢印に沿った方向で行われる。
【００８６】
図２１の別の実施態様は、供給ヘッド１０と流体ガス支持９８との間を方向Ｋに動く、基体支持体７４、例えばウェブ支持体又はローラ上の基体２０を示す。この場合、空気又は別の不活性ガスを単独で使用することができる。この実施態様において、供給ヘッド１０は、出力面３６と基体２０との間の所望の距離を維持するために、空気支持効果、あるいは、より適切には、ガス流体支持効果を有し、ガス流体支持９８と協働する。ガス流体支持９８は、不活性ガス、又は空気、又は何らかの他のガス状材料の流れＦ４を使用して圧力を案内することができる。なお、本発明の堆積システムの場合、基体支持体又はホルダは、堆積中、基体と接触していてもよく、その基体支持体は基体を搬送する手段、例えばローラであってよい。従って、処理される基体の熱的隔離は本発明のシステムの要件ではない。
【００８７】
図３Ａ及び３Ｂに関して具体的に記載したように、供給ヘッド１０は、その堆積機能を発揮するには、基体２０の表面に対する相対運動を必要とする。供給ヘッド１０及び基体２０のいずれか又は両方の運動を含むこの相対運動は、数多くの方法で、例えば基体支持体を提供する装置を動かすことにより、得ることができる。運動は振動又は往復運動であってよく、或いは、いかに多くの堆積サイクルが必要とされるかに応じて、連続運動であってもよい。特にバッチ法において基体の回転を利用することもできるが、連続法が好ましい。アクチュエータを、供給ヘッドの本体に、例えば機械的接続によって結合してもよい。交互の力、例えば変化する磁力界が交互に使用されてもよい。
【００８８】
典型的には、ＡＬＤは、制御された膜深さを各サイクル毎に形成する複数の堆積サイクルを必要とする。上記のガス状材料タイプに対する用語を使用して、単一のサイクルは、例えば単純な構成において、第１反応物質ガス状材料Ｏを１回適用し、そして第２反応物質ガス状材料Ｍを１回適用することを可能にする。
【００８９】
Ｏ及びＭ反応物質ガス状材料のための出力チャネル間の距離は、各サイクルを完成するのに必要な往復運動距離を決定する。例えば図４の供給ヘッド１０は、反応性ガスチャネル出力部と隣接パージチャネル出力部との間の幅において、公称チャネル幅０．１インチ（２．５４ｍｍ）を有することができる。従って、（本明細書中に使用されるｙ軸に沿った）往復運動によって同じ表面の全ての領域が全ＡＬＤサイクルを施されるのを可能にするために、少なくとも０．４インチ（１０．２ｍｍ）の行程が必要とされる。この例の場合、基体２０の１領域を、第１反応物質ガス状材料Ｏ及び第２反応物質ガス状材料Ｍの両方に、この距離全体にわたって動かしながら曝露する。或いは、供給ヘッドは、その行程に関してより長い距離だけ動くこともでき、基体の一方の端部から他方の端部まで運動することさえもあり得る。この事例において、成長しつつある膜をその成長期間中、周囲条件に曝露することができ、多くの使用環境において不都合な影響を引き起こすことはない。いくつかの事例において、均一性を考慮して、例えば往復移動の端点に沿ったエッジ作用又はエッジ形成を低減するために、各サイクルにおける往復運動量に対するランダム性の尺度を必要とすることがある。
【００９０】
供給ヘッド１０は、単一のサイクルを提供するのに十分な出力チャネル１２だけを有していてよい。或いは、供給ヘッド１０は、複数サイクルの配列を有していて、より広い堆積面積に範囲が及ぶことを可能にするか、又は往復運動距離の１トラバースにおいて２つ又は３つ以上の堆積サイクルを許す距離全体にわたるその往復運動を可能にする。
【００９１】
例えば、１つの特定の用途において、各Ｏ−Ｍサイクルが、処理済表面の１／４にわたって１原子直径の層を形成することが判った。従って、処理済表面の均一な１原子直径層を形成するためには、４サイクルがこの場合必要となる。同様に、この事例において均一な１０原子直径層を形成するためには、４０サイクルが必要であろう。
【００９２】
本発明の供給ヘッド１０のために用いられる往復運動の利点は、これが出力面３６の面積を上回る面積を有する基体２０上への堆積を可能にすることである。図１５は、矢印Ａによって示されたｙ軸に沿った往復運動、及びこの往復運動に対して直交方向又は横方向の、ｘ軸方向に沿った運動を用いて、どのようにこの広い面積を被覆することができるかを概略的に示している。ここでも、強調すべき点は、図１５に示されたようなｘ又はｙ方向における運動は、供給ヘッド１０の動作によって、又、動作をもたらす基体支持体７４によって提供される基体２０の動作によって、又は供給ヘッド１０及び基体２０双方の動作によって生じさせ得ることである。
【００９３】
図１５において、供給ヘッドと基体との相対運動方向は互いに垂直である。この相対運動を平行にすることも可能である。この場合、相対運動は、振動を表す非ゼロ周波数成分と、基体の変位を表すゼロ周波数成分とを有することが必要である。この組み合わせは、固定基体上の供給ヘッドの変位と組み合わされた振動；固定供給ヘッドに対する基体の変位と組み合わされた振動；又は振動と固定運動とが供給ヘッド及び基体の両方の動作によって提供される任意の組み合わせによって達成することができる。
【００９４】
有利には、多くのタイプの堆積ヘッドにとって可能であるよりも小さいサイズで供給ヘッド１０を製造することができる。例えば、一実施態様において、出力チャネル１２は０．００５インチ（０．１２７ｍｍ）の幅ｗ１を有しており、３インチ（７５ｍｍ）までの長さで延びている。
【００９５】
好ましい実施態様において、ＡＬＤは、大気圧又は近大気圧で、また周囲及び基体の広範囲の温度、好ましくは３００℃未満の温度で実施することができる。好ましくは、汚染の可能性を最小限にするために、比較的清浄な環境が必要となるが、しかし、本発明の装置の好ましい実施態様を使用すると、良好な性能を得るために、完全な「クリーンルーム」条件又は不活性ガス充填閉鎖容器が必要とされることはない。
【００９６】
図１６は、比較的良好に制御され、汚染なしの環境を提供するためのチャンバ５０を有する原子層堆積（ＡＬＤ）システム６０を示す。ガス供給部２８ａ，２８ｂ及び２８ｃは、供給ライン３２を通して供給ヘッド１０に、第１、第２及び第３ガス状材料を提供する。可撓性供給ライン３２を任意選択的に使用することは、供給ヘッド１０の運動を容易にするのを促進する。便宜上、任意選択的な真空蒸気回収装置及びその他の支持構成要素は図１６には示されていないが、これらを使用することもできる。搬送サブシステム５４は、供給ヘッド１０の出力面３６に沿って基体２０を搬送する基体支持体を提供し、本発明の開示に採用された座標軸システムを使用して、ｘ方向における運動を可能にする。運動制御、並びに弁及び他の支持構成要素の全体的な制御を、制御論理プロセッサ５６、例えばコンピュータ又は専用マイクロプロセッサ集成体によって提供することができる。図１６の配列において、制御論理プロセッサ５６は、供給ヘッド１０に往復運動を提供するためのアクチュエータ３０を制御し、そして搬送サブシステム５４の搬送モータ５２も制御する。アクチュエータ３０は、移動する基体２０に沿って（或いは、定置基体２０に沿って）供給ヘッド１０の前後運動を引き起こすのに適した様々な装置のうちのいずれであってもよい。
【００９７】
図１７は、ウェブ基体６６上に薄膜堆積するための原子層堆積（ＡＬＤ）システム７０の別の実施態様を示す。ウェブ基体６６は、基体支持体として作用するウェブコンベヤ６２に沿って供給ヘッド１０を越えて搬送される。ウェブはそれ自体が、基体であってよく、或いはウェブは、さらなる基体のための支持を提供してもよい。供給ヘッド搬送装置６４は、ウェブ移動方法に対して横方向にウェブ基体６６の表面を横切るように供給ヘッド１０を搬送する。一実施態様において、ガス圧力によって提供される完全分離力によって、ウェブ基体６６の表面を横切るように前後に推進される。別の実施態様において、供給ヘッド搬送装置６４は、ウェブ基体６６の幅を横断する親ねじ又は同様のメカニズムを使用する。別の実施態様において、供給ヘッド１０は、ウェブコンベヤ６２に沿った好適な位置で使用される。
【００９８】
図１８は、流れパターンが図１７の構造に対して直交方向に配向されている定置の供給ヘッド１０を使用した、ウェブ配列における別の原子層堆積（ＡＬＤ）システム７０の別の実施態様を示す。この配列では、ウェブコンベヤ６２自体の運動が、ＡＬＤ堆積に必要な動作を提供する。この環境において往復運動を用いることもできる。図１９を参照すると、出力面３６が所定の量の曲率を有する供給ヘッド１０の一部の実施態様が示されている。このような曲率は、いくつかのウェブコーティング用途に対して有利なことがある。凸面状又は凹面状の湾曲を設けることができる。
【００９９】
ウェブ製造のために特に有用であり得る別の実施態様において、ＡＬＤシステム７０は、複数の供給ヘッド１０、又は１つのヘッドがウェブ基体６６の各側に配置されているデュアル供給ヘッド１０を有することができる。可撓性供給ヘッド１０を代わりに設けることもできる。これによって、堆積表面に対する少なくとも或る程度の一致を示す堆積装置が提供される。
【０１００】
さらに別の実施態様において、供給ヘッド１０の１つ又は２つ以上の出力チャネル１２が、前に引用した２００６年３月２９日付けで出願された「APPARATUS FOR ATOMIC LAYER DEPOSITION」と題された米国特許出願第１１／３９２，００６号明細書（Levyら）に示された横方向ガス流配列を使用することができる。このような実施態様において、供給ヘッド１０と基体２０との間の分離を支持するガス圧力は、いくつかの数の出力チャネル１２によって、例えばパージガスを放出するチャネル（図２〜３Ｂで符号Ｉを付けられたチャネル）によって維持することができる。次いで、反応性ガスを放出する１つ又は２つ以上の出力チャネル１２（図２〜３Ｂで符号Ｏ又はＭを付けられたチャネル）のために横方向流が使用されることになる。
【０１０１】
本発明の装置は、いくつかの実施態様における室温又は近室温を含む、広範囲の温度にわたって基体上への堆積を実施できる点で有利である。本発明の装置は真空環境において動作することができるが、しかし、大気圧又は近大気圧での動作に特によく適している。
【０１０２】
本発明の方法に従って形成される半導体膜を有する薄膜トランジスタは、０．０１ｃｍ2／Ｖｓ超、好ましくは少なくとも０．１ｃｍ2／Ｖｓ、より好ましくは０．２ｃｍ2／Ｖｓの電界効果電子移動度を示すことができる。加えて本発明の方法に従って形成される半導体膜を有するｎチャネル薄膜トランジスタは、少なくとも１０4、有利には少なくとも１０5のオン／オフ比を提供することができる。オン／オフ比は、ドレイン電流の最大値／最小値として測定される。それというのもゲート電圧は、ディスプレイのゲートライン上で使用することができる関連電圧を代表する１つの値から別の値へ掃引されるからである。典型的な値集合は−１０Ｖ〜４０Ｖとなり、この場合ドレイン電圧は３０Ｖで維持される。
【０１０３】
基体２０の表面から供給ヘッド１０を少なくとも部分的に分離するために空気支持効果を用いることができるが、本発明の装置はその代わりに、供給ヘッド１０の出力表面３６から基体２０をつり上げるか又は浮揚させるために使用することもできる。或いは、例えばプラテンなどの、他のタイプの基体ホルダを使用することもできる。
【実施例】
【０１０４】
比較例Ｃ１：
本発明との比較のために、Levyらにより２００６年３月２９日付けで出願された「APPARATUS FOR ATOMIC LAYER DEPOSITION」と題された米国特許出願第１１／３９２，００６号明細書に開示されているような対照ＡＰＡＬＤ（大気圧原子層堆積）を使用してシリコンウェハ上にＡｌ2Ｏ3の膜を成長させた。このＡＰＡＬＤ装置は、以下のとおりの構成で１１個の出力チャネルを有するように構成されていた：
チャネル１：パージガス
チャネル２：酸化剤含有ガス
チャネル３：パージガス
チャネル４：金属前駆体含有ガス
チャネル５：パージガス
チャネル６：酸化剤含有ガス
チャネル７：パージガス
チャネル８：金属前駆体含有ガス
チャネル９：パージガス
チャネル１０：酸化剤含有ガス
チャネル１１：パージガス
【０１０５】
このフィルムは１５０℃の基体温度で成長した。ＡＰＡＬＤコーティングヘッドに供給したガス流は以下のとおりであった：
（ｉ）総流量２０００ｓｃｃｍ（標準立方センチメートル毎分（standard cubic centimeters per minute））でチャネル１，３，５，７，９及び１１に窒素不活性パージガスを供給した。
（ｉｉ）トリメチルアルミニウム（ＴＭＡ）を含有する窒素を基にするガス流をチャネル４及び８に供給した。このガス流は、３００ｓｃｃｍの純粋窒素の流れと、室温のＴＭＡで飽和した７ｓｃｃｍの窒素の流れとを混合することにより生成させた。
（ｉｉｉ）水蒸気を含有する窒素を基にするガス流をチャネル２，６及び１０に供給した。このガス流は、３００ｓｃｃｍの純粋窒素と、室温の水蒸気で飽和した２５ｓｃｃｍの窒素の流れとを混合することにより生成させた。
【０１０６】
マイクロメートル調整機構を使用して、上記のガス供給流でコーティングヘッドを、基体の上方約３０マイクロメートルの定位置に移動させた。この時点で、コーティングヘッドを基体全体にわたって１７５サイクル振動させることにより、約９００Å厚のＡｌ2Ｏ3膜が生成した。
【０１０７】
アルミニウム蒸発中にシャドーマスクを使用して、Ａｌ2Ｏ3層の上側にアルミニウムコンタクトパッドをコーティングすることにより、電流漏れ試験構造体を形成した。このプロセスの結果、面積５００ミクロン×２００ミクロンで約５００Å厚の、Ａｌ2Ｏ3層の上側のアルミニウムコンタクトパッドが形成された。
【０１０８】
シリコンウェハからＡｌコンタクトまでの漏れ電流は、所与のアルミニウムコンタクトパッドとシリコンウェハとの間に２０Ｖを印加し、ＨＰ−４１５５Ｃ（登録商標）パラメータ分析装置を用いて電流量を測定することにより求めた。
【０１０９】
この試料では、２０Ｖの電位において、漏れ電流は８．２×１０-8Ａであった。
【０１１０】
実施例Ｅ１：
本発明のＡＰＡＬＤ装置を使用して、Ａｌ2Ｏ3の膜をシリコンウェハ上に成長させた。このＡＰＬＡＤ装置は、比較例Ｃ１の装置と同様の構成であった。膜を１５０℃の基体温度で成長させた。ＡＰＡＬＤコーティングヘッドに供給されたガス流は以下の通りであった：
（ｉ）総流量３０００ｓｃｃｍでチャネル１，３，５，７，９及び１１に窒素不活性パージガスを供給した。
（ｉｉ）トリメチルアルミニウムを含有する窒素を基にするガス流をチャネル４及び８に供給した。このガス流は、約４００ｓｃｃｍの純粋窒素の流れと、室温のＴＭＡで飽和した３．５ｓｃｃｍの窒素の流れとを混合することにより生成させた。
（ｉｉｉ）水蒸気を含有する窒素を基にするガス流をチャネル２，６及び１０に供給した。このガス流は、約３５０ｓｃｃｍの純粋窒素の流れと、室温の水蒸気で飽和した２０ｓｃｃｍの窒素の流れとを混合することにより生成させた。
【０１１１】
上記のガス供給流でコーティングヘッドを、基体に近接させ、次いで解放すると、先に述べたようにガス流に基づいて基体の上にコーティングヘッドが浮遊した。この時点で、コーティングヘッドを基体全体にわたって３００サイクル振動させることにより、約９００Å厚のＡｌ2Ｏ3膜が生成した。
【０１１２】
例Ｃ１におけるのと同じ手順およびコンタクトパッドサイズでＡｌ2Ｏ3層の上にアルミニウムコンタクトパッドをコーティングすることにより電流漏れ試験構造体を形成した。
【０１１３】
２０Ｖの電位において、Ａｌ2Ｏ3誘電体を通る漏れは１．３×１０-11Ａであった。この試験データから判るように、この例のガス上昇コーティングヘッドは、有用な誘電体膜の製造にとって望ましい、電流漏れが著しく少ない膜を生成する。
【符号の説明】
【０１１４】
１０    供給ヘッド
１２    出力チャネル
１４，１６，１８    ガス流入導管
２０    基体
２２    排気チャネル
２４    排気導管
２８ａ，２８ｂ，２８ｃ    ガス供給部
３０    アクチュエータ
３２    供給ライン
３６    出力面
５０    チャンバ
５２    搬送モータ
５４    搬送サブシステム
５６    制御論理プロセッサ
６０    原子層堆積（ＡＬＤ）システム
６２    ウェブコンベア
６４    供給ヘッド搬送
６６    ウェブ基体
７０    原子層堆積（ＡＬＤ）システム
７４    基体支持体
９０    前駆体材料のための案内チャネル
９１    排気案内チャネル
９２    パージガスのための案内チャネル
９６    基体支持体
９８    ガス流体支持
１００    結合プレート
１０２    案内チャンバ
１０４    入力ポート
１１０    ガスチャンバプレート
１１２，１１３，１１５    供給チャンバ
１１４，１１６    排気チャンバ
１２０    ガス案内プレート
１２２    前駆体材料のための案内チャネル
１２３    排気案内チャネル
１３０    ベースプレート
１３２    細長い放出チャネル
１３４    細長い排気チャネル
１４０    ガスディフューザユニット
１４２    ノズルプレート
１４３，１４７，１４９    第１、第２、第３ディフューザ通路
１４６    ガスディフューザプレート
１４８    フェイスプレート
１５０    供給集成体
１５２    細長い放出チャネル
１５４    細長い排気チャネル
１６０    セパレータプレート
１６２    パージプレート
１６４    排気プレート
１６６，１６６’    反応物質プレート
１６８    アパーチャ
１７０    ばね
１８０    連続した第１排気スロット
１８２    連続した第２排気スロット
１８４    連続した第３排気スロット
Ａ    矢印
Ｄ    距離
Ｅ    排気プレート
Ｆ１，Ｆ２，Ｆ３，Ｆ４    ガス流
Ｉ    第３不活性ガス状材料
Ｋ    方向
Ｍ    第２反応物質ガス状材料
Ｏ    第１反応物質ガス状材料
Ｐ    パージプレート
Ｒ    反応物質プレート
Ｓ    セパレータプレート
ｗ１，ｗ２    チャネル幅
Ｘ    矢印
【図２】
2015078442.tif 000006
【図４】
2015078442.tif 000007
【図５Ａ】
2015078442.tif 000008
【図５Ｂ】
2015078442.tif 000009
【図５Ｃ】
2015078442.tif 000010
【図５Ｄ】
2015078442.tif 000011
【図７】
2015078442.tif 000012
【図８Ａ】
2015078442.tif 000013
【図８Ｂ】
2015078442.tif 000014
【図８Ｃ】
2015078442.tif 000015
【図８Ｄ】
2015078442.tif 000016
【図８Ｅ】
2015078442.tif 000017
【図９Ａ】
2015078442.tif 000018
【図９Ｂ】
2015078442.tif 000019
【図１０Ａ】
2015078442.tif 000020
【図１０Ｂ】
2015078442.tif 000021
【図１１Ａ】
2015078442.tif 000022
【図１１Ｂ】
2015078442.tif 000023
【図１２Ａ】
2015078442.tif 000024
【図１２Ｂ】
2015078442.tif 000025
【図１３Ａ】
2015078442.tif 000026
【図１３Ｂ】
2015078442.tif 000027
【図１３Ｃ】
2015078442.tif 000028
【図１４】
2015078442.tif 000029
【図１９】
2015078442.tif 000030
【図２０】
2015078442.tif 000031
【図２１】
2015078442.tif 000032
【図１】
2015078442.tif 000033
【図３Ａ】
2015078442.tif 000034
【図３Ｂ】
2015078442.tif 000035
【図６】
2015078442.tif 000036
【図９Ｃ】
2015078442.tif 000037
【図１５】
2015078442.tif 000038
【図１６】
2015078442.tif 000039
【図１７】
2015078442.tif 000040
【図１８】
2015078442.tif 000041
【手続補正書】
【提出日】平成27年1月26日(2015.1.26)
【手続補正１】
【補正対象書類名】明細書
【補正対象項目名】０１１３
【補正方法】変更
【補正の内容】
【０１１３】
２０Ｖの電位において、Ａｌ2Ｏ3誘電体を通る漏れは１．３×１０-11Ａであった。この試験データから判るように、この例のガス上昇コーティングヘッドは、有用な誘電体膜の製造にとって望ましい、電流漏れが著しく少ない膜を生成する。
本発明に関連する発明の実施態様の一部を以下に示す。
［態様１］
基体上に固体材料を薄膜堆積させるための堆積システムであって、
ａ）複数のガス状材料にそれぞれ対応する複数の供給源であって、第１、第２及び第３のガス状材料にそれぞれ対応する第１、第２及び第３供給源を少なくとも含む複数の供給源と；
ｂ）薄膜堆積を受ける基体にガス状材料を供給するための供給ヘッドであって、
（ｉ）第１、第２及び第３ガス状材料をそれぞれ受容するための少なくとも第１、第２及び第３流入ポートを含む複数の流入ポートと；
（ｂ）複数の出力開口部を含み、かつ、基体の表面から所定の距離をおいて対向する出力面；
を含む供給ヘッド、ここで、第１、第２及び第３のガス状材料は前記出力面の出力開口部から同時に排出される；
ｃ）基体を支持するために任意選択的に用いてもよい基体支持体と；
を含み、
ｄ）薄膜堆積中に供給ヘッドの出力面と基体表面との間で実質的に均一な距離を維持することを含み、薄膜堆積のために基体表面への供給ヘッドからのガス状材料の１つまたは２つ以上の流れにより発生した圧力が、基体の表面から供給ヘッドの出力面を分離する力の少なくとも一部を提供する、基体上に固体材料を薄膜堆積させるための堆積システム。
［態様２］
実質的に均一な距離が、ガス状材料の１つ又は２つ以上の流れにより発生した圧力により実質的に維持され、１つ又は２つ以上のガス状材料の流量を変えることにより距離を調節することができる、上記態様１に記載の堆積システム。
［態様３］
供給ヘッドに結合されたアクチュエータをさらに含んで基体の表面に沿う供給ヘッドの往復運動を提供する、上記態様１に記載の堆積システム。
［態様４］
少なくとも１つの出力開口部の幅が０．０５〜２ｍｍである、上記態様１に記載の堆積システム。
［態様５］
出力面が、断面で、曲率を有する、上記態様１に記載の堆積システム。
［態様６］
断面で、出力開口部が四角形である、上記態様１に記載の堆積システム。
［態様７］
供給ヘッドがさらに少なくとも１つの排気ポートを含む、上記態様１に記載の堆積システム。
［態様８］
少なくとも１つの排気ポートによりガス状材料を再利用のために再循環させる、上記態様７に記載の堆積システム。
［態様９］
基体を支持するための基体支持体をさらに含み、堆積システムは、動作中に、出力面と基体表面との間に相対運動を提供することができる、上記態様１に記載の堆積装置。
［態様１０］
供給ヘッドに結合されたアクチュエータをさらに含んで、出力開口部の長手方向に対して実質的に直交する方向に供給ヘッドの往復運動を提供し、それにより供給ヘッドに振動運動を提供する、上記態様９に記載の堆積システム。
［態様１１］
基体支持体が、供給ヘッドの出力面に沿って基体を運動させるための搬送装置を含む、上記態様９に記載の堆積システム。
［態様１２］
固体材料の薄膜堆積のための基体の総表面積が、供給ヘッドの出力面の表面積を超える、上記態様９に記載の堆積システム。
［態様１３］
基体支持体が移動ウェブを搬送する、上記態様９に記載の堆積システム。
［態様１４］
基体表面が、供給ヘッドの出力面から０．４ｍｍ以内の分離距離で維持される、上記態様１に記載の堆積システム。
［態様１５］
搬送装置により提供されるウェブの運動が連続的であり、任意選択的に往復的であってもよい、上記態様１３に記載の堆積システム。
［態様１６］
第１、第２及び第３ガス状材料開口部の流れが薄膜堆積中に実質的に連続的である、上記態様１に記載の堆積システム。
［態様１７］
薄膜堆積中の供給ヘッド及び基体のためのチャンバハウジングを更に含む、上記態様１に記載の堆積システム。
［態様１８］
基体及び供給ヘッドが、大気に対して開放されている、上記態様１３に記載の堆積システム。
［態様１９］
ウェブ基体を供給ヘッドの出力面を通り越して移動させてウェブ基体の所定の領域にわたって薄膜を堆積させるためのコンベヤをさらに含み、ここで、ウェブ基体は、供給ヘッドの出力面に実質的に均一に近接し、堆積システムは、当該システムの動作中に、上記の近接を維持したまま出力面と基体表面の間の相対運動を提供することができる、上記態様１１に記載の堆積システム。
［態様２０］
ウェブの運動に対して直角な方向に供給ヘッドを運動させるための搬送集成体をさらに含む、上記態様１９に記載の堆積システム。
［態様２１］
供給ヘッドの面から基体の表面を分離する圧力が、供給ヘッドの面からのガス流の全てにより実質的に等しく提供される、上記態様１に記載の堆積システム。
［態様２２］
一連のガス流が、供給ヘッドの出力面における排気出口により互いに分離されている、上記態様１に記載の堆積システム。
［態様２３］
第１及び第２反応性ガス状材料の流れが、少なくとも不活性パージガスおよび排気出口により空間的に実質的に分離されている、上記態様１に記載の堆積システム。
［態様２４］
ガス流が、供給ヘッドの出力面における実質的に平行な細長い開口部を通して供給される、上記態様１に記載の堆積システム。
［態様２５］
実質的に平行な細長い開口部が実質的に同心的である、上記態様２４に記載の堆積システム。
［態様２６］
不活性ガス流を供給するさらなる細長い開口部が、実質的に平行な細長い開口部に対して垂直である、上記態様２５に記載の堆積システム。
［態様２７］
実質的に垂直な細長い開口部が、実質的に平行な細長い開口部の端部と供給ヘッドのエッジの外面の間に位置する、上記態様２６に記載の堆積システム。
［態様２８］
供給ヘッドの外面と基体の間に維持される実質的に均一な距離が１ｍｍ未満である、上記態様１に記載の堆積システム。
［態様２９］
供給ヘッドの外面と基体の間に維持される実質的に均一な距離が５００マイクロメートル未満である、上記態様１に記載の堆積システム。
［態様３０］
供給ヘッドの外面と基体の間に維持される実質的に均一な距離が２００マイクロメートル未満である、上記態様１に記載の堆積システム。
［態様３１］
供給ヘッドの出力面が当該外面の総面積の少なくとも９５％であるランド面積を有する、上記態様１に記載の堆積システム。
［態様３２］
供給ヘッドの出力面が当該外面の総面積の少なくとも８５％であるランド面積を有する、上記態様１に記載の堆積システム。
［態様３３］
供給ヘッドの出力面が当該外面の総面積の少なくとも７５％であるランド面積を有する、上記態様１に記載の堆積システム。
［態様３４］
細長い開口部を出るガス状材料が当該開口部の長手方向に沿って、偏差１０％以内で実質的に等しい圧力を有する、上記態様２６に記載の堆積システム。
［態様３５］
基体が、プラテンである基体ホルダ上にある、上記態様１に記載の堆積システム。
［態様３６］
ガス流体支持によって、基体、又は、任意選択的に供給ヘッドのための支持を提供してもよい基体のための基体ホルダを浮かせ、このガス流体支持が、供給ヘッドに対向する第１表面とは反対側の基体の第２表面に対してガス圧を印加する、上記態様１に記載の堆積システム。
［態様３７］
基体を第１堆積部分と第２堆積部分の間でその位置を変位させずに基体の両側を薄膜体積に同時に又は逐次的にかけることができるように、前記供給ヘッドから見て基体の反対側にさらなる第２の供給ヘッドが設けられている、上記態様２０に記載の堆積システム。
［態様３８］
処理される基体の上方の出力面が硬質であり、かつ、平面的又は非平面的である、上記態様１に記載の堆積システム。
［態様３９］
処理される基体の上方の出力面が可撓性であり、基体に整合する、上記態様１に記載の堆積システム。
［態様４０］
出力面と基体の間の分離距離を維持するのを支援する力を提供するための浮揚又は加圧要素をさらに含む、上記態様１に記載の堆積システム。
［態様４１］
基体ホルダが、堆積中に基体と接触し、及び／又は、基体を搬送する手段が、堆積中に基体と接触する、上記態様１に記載の堆積システム。
［態様４２］
薄膜材料を基体上に堆積させる方法であって、薄膜堆積システムの供給ヘッドの出力面から基体の表面に向けて一連のガス流を同時に案内することを含み、ここで、一連のガス流は、少なくとも、第１反応性ガス状材料と、不活性パージガスと、第２反応性ガス状材料とを含み、第１反応性ガス状材料は、第２反応性ガス状材料で処理された基体表面と反応することができ、ガス流のうちの１つ又は２つ以上が、供給ヘッドの面から基体の表面を分離するのに少なくとも寄与する圧力を提供する、薄膜材料を基体上に堆積させるための方法。
［態様４３］
ガス流が、基体に近接して位置する実質的に平行な一連の開放された細長い出力チャネルから提供され、供給ヘッドの出力面は、堆積にかけられる基体の表面から１ｍｍ以内の間隔を置いて位置する、上記態様４８に記載の方法。
［態様４４］
基体が、間隔を置いて配置された複数の供給ヘッドにより処理される、上記態様４２に記載の方法。
［態様４５］
基体の所与の領域が、一度に５００ミリ秒未満にわたって、第１反応性ガス状材料のガス流に曝露される、上記態様４２に記載の方法。
［態様４６］
さらに、供給ヘッドと基体との間の相対運動を可能にすることを含む、上記態様４８に記載の方法。
［態様４７］
反応性ガス状材料のうちの少なくとも１つの材料のガス流が少なくとも１ｓｃｃｍである、上記態様４２に記載の方法。
［態様４８］
堆積中の基体の温度が３００℃未満である、上記態様４８に記載の方法。
［態様４９］
第１反応性ガス状材料が金属含有化合物であり、第２の反応性ガス状材料が非金属化合物である、上記態様４２に記載の方法。
［態様５０］
金属が周期表のＩＩ，ＩＩＩ，ＩＶ，Ｖ又はＶＩ族の元素である、上記態様４９に記載の方法。
［態様５１］
金属含有化合物が、３００℃未満の温度で蒸発することができる有機金属化合物である、上記態様４９に記載の方法。
［態様５２］
金属含有反応性ガス状材料が非金属の反応性ガス状材料と反応することにより、五酸化タンタル、酸化アルミニウム、酸化チタン、五酸化ニオブ、酸化ジルコニウム、酸化ハフニウム、酸化亜鉛、酸化ランタン、酸化イットリウム、酸化セリウム、酸化バナジウム、酸化モリブデン、酸化マンガン、酸化錫、酸化インジウム、酸化タングステン、二酸化ケイ素、硫化亜鉛、硫化ストロンチウム、硫化カルシウム、硫化鉛、及びこれらの混合物から選択された酸化物又は硫化物材料を形成する、上記態様４９に記載の方法。
［態様５３］
当該方法において使用される反応性ガス状材料が周囲の空気と混合することを防止できるように、供給ヘッドの出力面の最初及び最後の出力開口部における最初及び最後のガス流が反応性ガス状材料ではない、上記態様４２に記載の方法。
［態様５４］
前記方法が、トランジスタにおいて使用するために、基体上に半導体又は誘電体薄膜を形成するために用いられ、当該薄膜は金属酸化物系材料を含み、前記方法は、金属酸化物系材料の少なくとも１つの層を３００℃以下の温度で基体上に形成することを含み、金属酸化物系材料は、有機金属前駆体化合物を含む第１反応性ガス及び反応性酸素含有ガス状材料を含む第２反応性ガスを含む少なくとも２種の反応性ガスの反応生成物である、上記態様４２に記載の方法。
［態様５５］
基体の表面が、基体に対向する出力面の開口部について、出力面から１ｍｍ未満の距離に位置する、上記態様４２に記載の方法。
［態様５６］
前記の近接度が０．５ｍｍ未満である、上記態様５５に記載の方法。
［態様５７］
前記方法の実施中に、基体支持体、もしくは供給ヘッドに結合されたアクチュエータ、またはこれらの両方が、出力面と基体の表面との間に相対運動を提供することができる、上記態様４２に記載の方法。
［態様５８］
堆積中に、供給ヘッドに振動運動を与えることをさらに含み、この振動運動は、任意選択的に、供給ヘッドの出力チャネルの長手方向に対して直交していてもよい、上記態様４２に記載の方法。
［態様５９］
供給ヘッドの出力面に沿って基体を運動させることをさらに含み、この運動は任意選択的に一方向で連続的である、上記態様４２に記載の方法。
［態様６０］
薄膜材料堆積の表面積が供給ヘッドの出力面の表面積を上回る、上記態様４２に記載の方法。
［態様６１］
基体と供給ヘッドの出力面との分離距離が０．３ｍｍ以内である、上記態様４２に記載の方法。
［態様６２］
第１、第２及び第３出力チャネルにおけるガス状材料の流れが、堆積操作中に実質的に連続的である、上記態様４２に記載の方法。
［態様６３］
基体及び供給ヘッドが、大気に対して開放されている、上記態様４２に記載の方法。
［態様６４］
ウェブを供給ヘッドの出力面を通り越して移動させてウェブの所定の領域にわたって薄膜を堆積させるためのコンベヤをさらに含み、ここで、基体は、さらなる基体を支持するか又は薄膜堆積のための基体であり、基体は供給ヘッドの出力面に実質的に近接し、当該方法の実施中に、ウェブのための前記コンベヤ又は供給ヘッドのためのアクチュエータが、近接を維持したまま出力面と基体の間の相対運動を提供することができる、上記態様４２に記載の方法。
【手続補正２】
【補正対象書類名】特許請求の範囲
【補正対象項目名】全文
【補正方法】変更
【補正の内容】
【特許請求の範囲】
【請求項１】
基体上に固体材料を薄膜堆積させるための堆積システムであって、
ａ）複数のガス状材料にそれぞれ対応する複数の供給源であって、第１の反応物質ガス状材料、第２の反応物質ガス状材料及び第３の不活性ガス状材料にそれぞれ対応する第１、第２及び第３供給源を少なくとも含む複数の供給源と；
ｂ）薄膜堆積を受ける基体にガス状材料を供給するための供給ヘッドであって、
（ｉ）第１の反応物質ガス状材料、第２の反応物質ガス状材料及び第３の不活性ガス状材料をそれぞれ受容するための少なくとも第１、第２及び第３流入ポートを含む複数の流入ポートと；
（ｉｉ）基体に対向する複数の出力開口部及び排気開口部を含む出力面；
を含む供給ヘッド、
を含み、ここで、第１の反応物質ガス状材料、第２の反応物質ガス状材料及び第３の不活性ガス状材料は、前記出力面の出力開口部から同時に供給され、前記出力面の排気開口部から排出され、第１の反応物質ガス状材料のガス流と第２の反応物質ガス状材料のガス流は第３の不活性ガス状材料のガス流により分離され、
前記出力開口部により基体表面に同時に供給され前記排気開口部により基体表面から排気される第１の反応物質ガス状材料、第２の反応物質ガス状材料及び第３の不活性ガス状材料のうちの１つ又は２つ以上のガス流により生じた圧力が供給ヘッドの出力面と基体表面との間にガス流体支持を生じ、当該ガス流体支持が、基体表面上での薄膜堆積中に、第１反応物質ガス状材料のガス流と第２反応物質ガス状材料のガス流の間の混合がほとんど又は全く起こらないように第１反応物質ガス状材料のガス流と第２反応物質ガス状材料のガス流との分離を維持し、かつ、基体表面上での薄膜堆積中に、供給ヘッドの出力面と基体表面との間で実質的に均一な距離を維持する、基体上に固体材料を薄膜堆積させるための堆積システム。
【請求項２】
薄膜を堆積させる方法であって、
基体を用意すること；
第１の反応物質ガス状材料の第１の供給源、第２の反応物質ガス状材料の第２の供給源及び不活性ガス状材料の第３の供給源を含む複数のガス状材料供給源を用意すること；
複数の流入ポートを通じて前記ガス状材料供給源と流体連通している供給ヘッドを用意すること、ここで、第１のガス状材料供給源は第１の流入ポートに接続されており、第２のガス状材料供給源は第２の流入ポートに接続されており、第３のガス状材料供給源は第３の流入ポートに接続されており、前記供給ヘッドは、出力面と、前記第１の流入ポートに流体連通で接続された第１の複数の実質的に平行な細長い放出チャネル、前記第２の流入ポートに流体連通で接続された第２の複数の実質的に平行な細長い放出チャネル及び前記第３の流入ポートに接続された第３の複数の実質的に平行な細長い放出チャネルとを含み、前記第３の細長い放出チャネルの少なくとも１つは、前記第１の細長い放出チャネルの少なくとも１つと前記第２の細長い放出チャネルの少なくとも１つとを分離するように配置されている；
前記第１の反応物質ガス状材料、第２の反応物質ガス状材料及び不活性ガス状材料のうちの１つ又は２つ以上をそれぞれ前記供給ヘッドの第１の細長い放出チャネル、第２の細長い放出チャネル及び第３の細長い放出チャネルに流通させること、ここで、第１の反応物質ガス状材料、第２の反応物質ガス状材料及び第３の不活性ガス状材料のうちの１つ又は２つ以上の流れにより生じた圧力が、供給ヘッドの出力面と基体との間の実質的に均一な距離を維持するガス流体支持を生じる；
第１の反応物質ガス状材料、第２の反応物質ガス状材料及び不活性ガス状材料を、前記供給ヘッドの第１の細長い放出チャネル、第２の細長い放出チャネル及び第３の細長い放出チャネルを通して前記基体に向けて同時に案内すること；及び
前記供給ヘッドと前記基体との間の相対運動を生じさせ、第２の反応物質ガス状材料を、第１の反応物質ガス状材料により処理された基体の少なくとも一部と反応させて、第１の反応物質ガス状材料により処理された基体の少なくとも一部の上に薄膜を生じさせること；
を含む、薄膜を堆積させる方法。
【外国語明細書】
2015078442000001.pdf